(57)【要約】  ３次元物体の形成方法は、微粒子組成物の層を形成するステップと、３次元物体の少なくとも一部分の形状に対応するコンピュータデータに従って、微粒子組成物の層の上に液体組成物を選択的に付着させるステップと、重合を開始させるステップと、上記ステップを複数回繰り返して、３次元物体を形成するステップとを含む。微粒子組成物は、第１の樹脂（第１の樹脂は第１の樹脂重合性基を含み、第１の樹脂重合性基は、電子吸引性基に直接結合した炭素−炭素二重結合を含む）を含む樹脂成分と、樹脂成分中に分散または溶解された熱ラジカル開始剤と、樹脂成分中に分散または溶解された遅延剤とを含む複数の第１の粒子を含む。【選択図】なし【特許請求の範囲】
【請求項１】
ａ．微粒子組成物の層を形成するステップであって、前記微粒子組成物が、
ｉ．第１の樹脂（前記第１の樹脂は第１の樹脂重合性基を含み、前記第１の樹脂重合性基は、電子吸引性基に直接結合した炭素−炭素二重結合を含む）を含む樹脂成分、
ｉｉ．前記樹脂成分中に分散または溶解された熱ラジカル開始剤、および
ｉｉｉ．前記樹脂成分中に分散または溶解された遅延剤
を含む複数の第１の粒子を含む、ステップと、
ｂ．３次元物体の少なくとも一部分の形状に対応するコンピュータデータに従って、前記微粒子組成物の層の上に液体組成物を選択的に付着させるステップであって、前記液体組成物が、
ｉ．第１の液体重合性成分（前記第１の液体重合性成分は第１の液体重合性基を含み、前記第１の液体重合性基は、前記第１の樹脂重合性基と（共）重合することができる炭素−炭素二重結合を含む）
を含む、ステップと、
ｃ．任意選択的に、前記液体組成物が選択的に付着された前記微粒子組成物の層の複数の位置に電磁放射線を照射するステップと、
ｄ．前記液体組成物が選択的に付着された前記微粒子組成物の層の複数の位置において前記熱ラジカル開始剤を活性化するステップと、
ｅ．ステップａ〜ｄを複数回繰り返して、３次元物体を形成するステップと
を含む、３次元物体の形成方法。
【請求項２】
前記液体組成物が、前記熱ラジカル開始剤の促進剤を更に含む、請求項１に記載の方法。
【請求項３】
前記熱ラジカル開始剤が前記促進剤と接触していないときに前記熱ラジカル開始剤が６分以下の半減期を有する温度と、前記熱ラジカル開始剤が前記促進剤と接触しているときに前記熱ラジカル開始剤が６分以下の半減期を有する温度との間の差が３０℃〜１００℃である、請求項２に記載の方法。
【請求項４】
前記第１の樹脂重合性基が、メタクリレート、フマラート、マレアート、またはイタコナートを含む、請求項１〜３のいずれか一項に記載の方法。
【請求項５】
前記樹脂成分の各分子中の重合性基の平均数で割った前記樹脂成分のＭｎが４５０〜１２００ｇ／ｍｏｌである、請求項１〜４のいずれか一項に記載の方法。
【請求項６】
前記第１の樹脂が非晶質であり、２０〜６０℃のガラス転移温度（Ｔｇ）を有する、請求項１〜５のいずれか一項に記載の方法。
【請求項７】
前記第１の樹脂が結晶性であり、−７０〜１００℃のガラス転移温度（Ｔｇ）を有する、請求項１〜５のいずれか一項に記載の方法。
【請求項８】
前記第１の樹脂が不飽和ポリエステルを含み、前記第１の液体重合性基がビニルエーテルである、請求項１〜７のいずれか一項に記載の方法。
【請求項９】
前記液体組成物が、第２の液体重合性基を含む第２の液体重合性成分を更に含み、前記第２の液体重合性基がフマラートを含む、請求項１〜８のいずれか一項に記載の方法。
【請求項１０】
前記熱ラジカル開始剤が過酸化物を含み、前記促進剤がアミンを含む、請求項２〜９のいずれか一項に記載の方法。
【請求項１１】
前記液体組成物が、３次元物体の一部分を表す複数のボクセルに従って前記微粒子組成物の層の上に選択的に分配され、ボクセル当たりのビニルエーテル基のフマラートおよびマレアート基に対するモル比が１．５：１〜１：１．５である、請求項１〜１０のいずれか一項に記載の方法。
【請求項１２】
前記液体組成物が吸収剤を更に含み、前記液体組成物が選択的に付着された前記微粒子組成物の層の複数の位置に電磁放射線を任意選択的に照射する前記ステップが実行される、請求項１〜１１のいずれか一項に記載の方法。
【請求項１３】
前記微粒子組成物に阻害剤を選択的に付着させるステップを更に含む、請求項１〜１２のいずれか一項に記載の方法。
【請求項１４】
積層造形プロセスにより物体を形成するための材料のキットであって、
ａ．ｉ．第１の樹脂（前記第１の樹脂は第１の樹脂重合性基を含み、前記第１の樹脂重合性基は、電子吸引性基に直接結合した炭素−炭素二重結合を含む）を含む樹脂成分、
ｉｉ．前記樹脂成分中に分散または溶解された熱ラジカル開始剤、および
ｉｉｉ．前記樹脂成分中に分散または溶解された遅延剤
を含む複数の第１の粒子を含む微粒子組成物と、
ｂ．ｉ．第１の液体重合性成分（前記第１の液体重合性成分は第１の液体重合性基を含み、前記第１の液体重合性基は、前記第１の樹脂重合性基と（共）重合することができる炭素−炭素二重結合を含む）
を含む液体組成物と
を含む、キット。
【請求項１５】
前記第１の樹脂がテレケリック型であり、少なくとも２つの第１の樹脂重合性基を末端基として含み、そして前記第１の樹脂重合性基が（メタ）アクリレート基を含む、前述の例示的実施形態のいずれか一項に記載の方法またはキット。
【請求項１６】
前記熱ラジカル開始剤の活性化よりも前または活性化と同時に、前記液体組成物が選択的に付着された前記微粒子組成物の層の複数の位置において前記第１の樹脂を融解させることを更に含み、前記微粒子組成物が乾燥温度を有し、前記乾燥温度が前記微粒子組成物の層の表面における温度であり、前記第１の樹脂が結晶性または半結晶性であり、そして前記第１の樹脂が、前記微粒子組成物が前記液体組成物と接触しているときには前記乾燥温度よりも低いかそれに等しい温度で融解するが、前記微粒子組成物が前記液体組成物と接触していないときには前記乾燥温度で融解しない、前述の例示的実施形態のいずれか一項に記載の方法。
【請求項１７】
請求項１〜１６のいずれか一項に記載の方法または材料のキットから形成された３次元物体。
【発明の詳細な説明】
【発明の詳細な説明】
【０００１】
［関連出願の相互参照］
本出願は、２０１７年７月２２日に出願された欧州特許出願第１６１８０９１５．７号、２０１６年１０月２８日に出願された同第１６１９６３２８．５号、および２０１７年４月２１日に出願された同第１７１６７５４４．０号（これらはそれぞれ、参照によってその全体が本明細書に援用される）からの優先権を主張する国際特許出願である。
【０００２】
［分野］
本発明は、積層造形による３次元物体の形成方法と、積層造形により３次元物体を形成するために有用であり得る組成物および材料のキットと、積層造形により形成された３次元物体とに関する。
【０００３】
［背景］
３次元印刷としても知られている積層造形は、最終の３次元物体が製造されるまで一度に一部分ずつ物体を築き上げることにより３次元物体を形成するための技術である。積層技術は、最終の３次元物体を製造するためにより大量の材料から材料の一部分が除去されるミリングなどの減法技術と対比させることができる。
【０００４】
１つの既知の積層造形技術は、米国特許第５２０４０５５号明細書に開示されている。この技術では、粉末材料の層が形成される。次に、３次元物体の少なくとも一部分の形状に対応するコンピュータデータに従って、選択された領域において粉末材料の層の上に液体結合剤が付着される。液体結合剤は、選択された領域において粉末材料を結合させる。粉末材料の層を形成するステップと、粉末材料の層の選択された領域に液体結合剤を付着させるステップとは、３次元物体を製造するために選択された回数繰り返される。粉末は固体または多孔質でよく、セラミック、金属、またはプラスチック材料であり得る。
【０００５】
米国特許第５２０４０５５号明細書のプロセスに基づいた更なる技術では、結合剤材料の硬化に関与する化学反応に焦点が合わせられており、場合により、粉末材料自体の化学反応に関係している。例えば、米国特許出願公開第２００４００３６２００号明細書では、粉末が実質的に第１の反応性成分を含み、液体結合剤が第２の活性成分を含む系が言及されており、第２の活性成分は、第１の反応性成分と反応することができるか、あるいは第１の反応性成分のそれ自体での反応を促進することができる。
【０００６】
更なるこのような系は、米国特許第７３８１３６０号明細書に記載されている。このような系では、粉末材料として微粒子組成物が利用される。微粒子組成物は、高分子微粒子、重合開始剤、および任意選択的に、他の微粒子成分を含有する。液体結合剤は、重合性モノマーおよび重合促進剤を含む。重合促進剤は、通常、微粒子組成物の重合開始剤と反応するために存在する。
【０００７】
これらの進歩にもかかわらず、積層造形により３次元物体を形成するための更なるおよび代替的な方法が必要とされている。
【０００８】
［概要］
本発明の実施形態において、３次元物体の形成方法は、
ａ．微粒子組成物の層を形成するステップであって、微粒子組成物が、
ｉ．第１の樹脂（第１の樹脂は第１の樹脂重合性基を含み、第１の樹脂重合性基は、電子吸引性基に直接結合した炭素−炭素二重結合を含む）を含む樹脂成分、
ｉｉ．樹脂成分中に分散または溶解された熱ラジカル開始剤、および
ｉｉｉ．樹脂成分中に分散または溶解された遅延剤
を含む複数の第１の粒子を含む、ステップと、
ｂ．３次元物体の少なくとも一部分の形状に対応するコンピュータデータに従って、微粒子組成物の層の上に液体組成物を選択的に付着させるステップであって、液体組成物が、
ｉ．第１の液体重合性成分（第１の液体重合性成分は第１の液体重合性基を含み、第１の液体重合性基は、第１の樹脂重合性基と（共）重合することができる炭素−炭素二重結合を含む）
を含む、ステップと、
ｃ．任意選択的に、液体組成物が選択的に付着された微粒子組成物の層の複数の位置に電磁放射線を照射するステップと、
ｄ．液体組成物が選択的に付着された微粒子組成物の層の複数の位置において熱ラジカル開始剤を活性化するステップと、
ｅ．ステップａ〜ｄを複数回繰り返して、３次元物体を形成するステップと
を含む。
【０００９】
熱ラジカル開始剤および遅延剤を樹脂成分中に分散または溶解させることは、安定性、安全性、加工、硬化速度、または形成される３次元物体の特性において種々の利点があり得る。
【００１０】
液体組成物は更に、促進剤および／または吸収剤を含み得る。実施形態において、液体組成物は、熱ラジカル開始剤の促進剤を更に含み、促進剤が熱ラジカル開始剤と接触されると、熱ラジカル開始剤は、促進剤が存在しない場合に熱ラジカル開始剤がラジカルを生成することができる温度よりも低い温度でラジカルを生成することができる。実施形態において、液体組成物は吸収剤を更に含み、吸収剤は電磁放射線を吸収することができる。
【００１１】
［詳細な説明］
一般に、３次元物体の層は、微粒子組成物の層を形成するステップと、３次元物体の少なくとも一部分の形状に対応するコンピュータデータに従って、微粒子組成物の層の上に液体組成物を選択的に付着させるステップとを含むプロセスによって形成され得る。本プロセスを付加的な回数繰り返して、更なる層を形成することができ、最終的に、所望の３次元物体が築き上げられる。任意選択的に、各層の硬化を助けるために電磁放射線を照射することができる。温度または光による処理などの後処理ステップも存在し得る。
【００１２】
本発明の実施形態によると、３次元物体の形成方法は、
ａ．微粒子組成物の層を形成するステップであって、微粒子組成物が、
ｉ．第１の樹脂（第１の樹脂は第１の樹脂重合性基を含み、第１の樹脂重合性基は、電子吸引性基に直接結合した炭素−炭素二重結合を含む）を含む樹脂成分、
ｉｉ．樹脂成分中に分散または溶解された熱ラジカル開始剤、および
ｉｉｉ．樹脂成分中に分散または溶解された遅延剤
を含む複数の第１の粒子を含む、ステップと
ｂ．３次元物体の少なくとも一部分の形状に対応するコンピュータデータに従って、微粒子組成物の層の上に液体組成物を選択的に付着させるステップであって、液体組成物が、
ｉ．第１の液体重合性成分（第１の液体重合性成分は第１の液体重合性基を含み、第１の液体重合性基は、第１の樹脂重合性基と（共）重合することができる炭素−炭素二重結合を含む）
を含む、ステップと、
ｃ．任意選択的に、液体組成物が選択的に付着された微粒子組成物の層の複数の位置に電磁放射線を照射するステップと、
ｄ．液体組成物が選択的に付着された微粒子組成物の層の複数の位置において熱ラジカル開始剤を活性化するステップと、
ｅ．ステップａ〜ｄを複数回繰り返して、３次元物体を形成するステップと
を含む。
【００１３】
微粒子組成物の層を形成するステップは、単にある量の微粒子組成物を平滑化して十分に水平な平面にすることによって形成され得る。これは、大量の微粒子組成物の上部平面を平滑化するか、あるいは形成中の所望の３次元物体の硬化済層の全面に微粒子組成物の層を押し付けることによって行うことができる。平面は、微粒子組成物と空気または窒素などの気体との界面、または同等の位置（真空下の場合）である表面を有する。微粒子組成物の層を形成する際に粉末は流動性である。微粒子組成物の層を形成するステップは、ドクターブレードまたはローラーの使用により実施することができる。別のプロセスでは、微粒子組成物は、微粒子組成物の層を形成するために基材上に分配され得る。
【００１４】
微粒子組成物は乾燥温度を有してもよく、乾燥温度は、微粒子組成物の層の表面の温度である。表面の温度は、微粒子組成物と液体組成物とを接触させる前の温度である。乾燥温度は、通常、積層造形プロセスの環境温度である。実施形態において、微粒子組成物の表面における空気または窒素などの他の気体の平均温度は乾燥温度に等しい。乾燥温度は、適切な加熱、冷却、または換気装置を用いて保持され得る。
【００１５】
微粒子組成物の層を形成した後、３次元物体の少なくとも一部分の形状に対応するコンピュータデータに従って、微粒子組成物の層の上に液体組成物が選択的に付着される。実施形態において、液体組成物は第１の液体重合性成分を含み、第１の液体重合性成分は第１の液体重合性基を含む。
【００１６】
液体組成物は、ボクセル当たりの微粒子組成物および液体組成物の全重量を基準として、ボクセル当たり少なくとも１ｗｔ％、５ｗｔ％、１０ｗｔ％、１５ｗｔ％、２０ｗｔ％、２５ｗｔ％、３０ｗｔ％、３５ｗｔ％、または４０ｗｔ％の液体組成物の量で、選択的に付着され得る。液体組成物は、ボクセル当たりの微粒子組成物および液体組成物の全重量を基準として、ボクセル当たり最大で９０ｗｔ％、８０ｗｔ％、７５ｗｔ％、７０ｗｔ％、６５ｗｔ％、または６０ｗｔ％の液体組成物の量で、選択的に付着され得る。
【００１７】
本特許出願全体を通して、融解温度は、ＤＳＣサーモグラムの融解ピークのピーク温度として定義される。融解温度は融点と同義である。
【００１８】
融解温度に関連する融解エンタルピーは以下のように決定される。各融解温度の間の最小融解エンタルピーを定義し、次にこれらの２つの最小値の間に位置する融解温度に、最小値間の全融解エンタルピーを割り当てることにより、各融解温度に融解エンタルピーが割り当てられる。各融解温度に割り当てられた融解エンタルピーの合計は、ＤＳＣサーモグラムの全融解エンタルピーに等しい。
【００１９】
液体組成物を選択的に付着させた後、液体組成物が選択的に付着された微粒子組成物の層の複数の位置に電磁放射線が任意選択的に照射されてもよい。実施形態において、液体組成物を選択的に付着させた後、液体組成物が選択的に付着された微粒子組成物の層の位置の実質的に全てに電磁放射線が照射される。実施形態において、液体組成物を選択的に付着させた後、液体組成物が選択的に付着された微粒子組成物の層の位置の全てに電磁放射線が照射される。電磁放射線は、例えば、熱（例えば、赤外放射線など）、または光（例えば、可視またはＵＶＡ放射線など）を含み得る。実施形態において、電磁放射線は赤外光を含む。実施形態において、電磁放射線はＵＶ光を含む。実施形態において、電磁放射線は、３４０〜４１５ｎｍの波長を有する電磁放射線を含む。実施形態において、電磁放射線は、７００〜１５００ｎｍの波長を有する電磁放射線を含む。
【００２０】
電磁放射線は、ランプ、レーザー、またはＬＥＤなどの任意の適切な装置を用いて照射され得る。電磁放射線は、微粒子組成物の層全体に、液体組成物が選択的に付着された微粒子組成物の部分にだけ、あるいは２つの組合せで照射され得る。
【００２１】
液体組成物が選択的に付着された微粒子組成物の層の複数の位置において熱ラジカル開始剤を活性化すると、少なくとも液体組成物が選択的に付着された複数の位置において、少なくとも第１の樹脂および第１の液体重合性成分の重合が開始される。熱ラジカル開始剤は、熱ラジカル開始剤が活性化温度よりも高いかそれに等しい温度にさらされたときに、２時間以内に第１の樹脂の重合を開始させるのに十分なラジカルを生成し、活性化温度は３０℃よりも高い。熱ラジカル開始剤を促進剤と接触させることにより、活性化温度は任意選択的に低下され得る。
【００２２】
実施形態において、熱ラジカル開始剤は、液体組成物が選択的に付着された微粒子組成物の層の複数の位置に電磁放射線を照射することにより、局所温度を一時的に活性化温度またはそれ以上に上昇させることによって活性化される。実施形態において、電磁放射線は、液体組成物が選択的に付着された微粒子組成物の層の複数の位置に選択的に照射される。実施形態において、液体組成物は更に、電磁放射線が照射されたところの局所温度の上昇を促進するために吸収剤を含み得る。実施形態において、熱ラジカル開始剤は、ステップｃの実行の結果として活性化される。
【００２３】
実施形態において、熱ラジカル開始剤は液体組成物中に存在する促進剤により活性化され、従って、液体組成物が微粒子組成物と接触すると、熱ラジカル開始剤の活性化温度が低下して乾燥温度よりも低くなり、それにより熱ラジカル開始剤の活性化が起こり、そして少なくとも第１の樹脂および第１の液体重合性成分の重合が開始される。実施形態において、熱ラジカル開始剤は、促進剤の選択的な付着および適切な乾燥温度の選択の結果として活性化される。
【００２４】
実施形態において、本方法は更に、液体組成物が選択的に付着された微粒子組成物の層の複数の位置において第１の樹脂を融解させることを含む。実施形態において、融解は、熱ラジカル開始剤の活性化の前に起こる。実施形態において、融解は、熱ラジカル開始剤の活性化と同時に起こる。実施形態において、第１の樹脂は、微粒子組成物が液体組成物と接触しているときに乾燥温度よりも低いかそれに等しい温度で融解するが、微粒子組成物が液体組成物と接触していないときには乾燥温度で融解しない。実施形態において、融解は、第１の樹脂が液体組成物と接触すると第１の樹脂の融点が低下されるように結晶性または半結晶性である第１の樹脂の使用により達成される。実施形態において、融解は、液体組成物が選択的に付着された微粒子組成物の層の複数の位置の局所温度を電磁放射線の照射により上昇させることによって達成される。
【００２５】
本プロセスは付加的な回数繰り返され、それにより、３次元物体の形状に従って多数の層が形成される。微粒子組成物の新たな層は、硬化されたばかりの層に隣接して形成される。
【００２６】
３次元物体は、更に後硬化を受けてもよい。実施形態において、３次元物体は、電磁放射線を３次元物体に照射することによって後硬化される。実施形態において、電磁放射線は赤外放射線を含む。実施形態において、電磁放射線は紫外放射線を含む。実施形態において、後硬化は熱後硬化を含む。実施形態において、後硬化は、微粒子組成物の最高融解温度よりも高いかそれに等しい温度における熱後硬化を含む。実施形態において、後硬化は、微粒子組成物が液体組成物と接触していないときの第１の樹脂、微粒子組成物中の全ての樹脂、第１の粒子、または微粒子組成物の全ての融解温度よりも高い温度における熱後硬化を含む。実施形態において、後硬化は、少なくとも１５、３０、４５、６０、７５、９０、１０５、または１２０分間持続する。
【００２７】
実施形態において、後硬化は、乾燥温度よりも高く、そして微粒子組成物が液体組成物と接触しているときの第１の樹脂、樹脂成分、微粒子組成物中の全ての結晶性もしくは半結晶性樹脂、微粒子組成物中の全ての樹脂、第１の粒子、または微粒子組成物の少なくとも１つの融解温度（少なくとも１つの融解温度は乾燥温度よりも高い）よりも高い温度における後硬化を含む。実施形態において、後硬化は、乾燥温度よりも高く、そして熱開始剤の活性化温度よりも高いかそれに等しい温度における後硬化を含む。
【００２８】
微粒子組成物および液体組成物の成分、および更なる任意選択的な成分、ならびに本方法および材料のキットの更なる態様は、更に以下で議論される。
【００２９】
［微粒子組成物］
微粒子組成物は、１つまたは複数の異なる種類の粒子、例えば、異なる化学組成を有する粒子を含み得る。複数の粒子は、樹脂成分と、樹脂成分中に分散または溶解された熱ラジカル開始剤と、樹脂成分中に分散または溶解された遅延剤とを含む第１の粒子である。このような第１の粒子は、通常、微粒子組成物の４０〜１００ｗｔ％、例えば、微粒子組成物の５０ｗｔ％〜９９ｗｔ％の量で存在する。
【００３０】
微粒子組成物の可能性のある付加的な成分は、流動性改良剤、非反応性充填剤、安定剤、または添加剤、例えば着色剤である。実施形態において、微粒子組成物は着色剤を含み、着色剤は顔料または染料を含む。
【００３１】
実施形態において、微粒子組成物は流動性改良剤を含む。適切な流動性改良剤は、ヒュームド二酸化ケイ素、沈殿二酸化ケイ素、ヒュームド酸化アルミニウム、タルク、またはヒュームド二酸化チタンである。流動性改良剤は、単に、微粒子組成物の他の要素に混入させることができる。実施形態において、微粒子組成物は、微粒子組成物の全重量を基準として、０．０５〜５ｗｔ％の流動性改良剤を含む。
【００３２】
実施形態において、微粒子組成物は、充填剤である複数の粒子を含む。このような充填剤は有機でも無機でもよい。実施形態において、充填剤は、微粒子組成物および液体組成物の他の成分と非反応性である。実施形態において、充填剤は、微粒子組成物の少なくとも１つの他の成分または液体組成物中の成分と反応性である。有機充填剤が反応基を含む場合、有機充填剤は、１分子当たりの重合性基の平均数で割ったＭｎが３０００ｇ／ｍｏｌよりも大きく、そして微粒子組成物中の全ての樹脂は、１分子当たりの重合性基の平均数で割ったＭｎが３０００ｇ／ｍｏｌよりも小さい。
【００３３】
実施形態において、微粒子組成物中の全ての樹脂は、１分子当たりの重合性基の平均数で割ったＭｎが３０００ｇ／ｍｏｌよりも小さい。
【００３４】
実施形態において、微粒子組成物は、更に、二酸化ケイ素、二酸化チタン、炭酸カルシウム、炭酸マグネシウム、硫酸バリウム、硫酸カルシウム、ゼオライト、黒鉛、カーボンブラック、炭素繊維、カーボンナノチューブ、アルミナ、またはアルミナ水和物の複数の粒子を含む。実施形態において、微粒子組成物は更に複数の金属粒子を含む。
【００３５】
実施形態において、微粒子組成物は、ポリウレタン粒子、ポリスチレン粒子、ポリ（メチルメタクリレート）粒子、ポリカーボネート粒子、またはコアシェル粒子などの有機充填剤を含む。実施形態において、有機充填剤は衝撃改良剤を含む。衝撃改良剤の例は、エラストマー粒子である。実施形態において、組成物内に分散され得る衝撃改良成分は、エチレンまたはプロピレンおよび１つまたは複数のＣ２〜Ｃ１２α−オレフィンモノマーのコポリマーに基づくエラストマーである。
【００３６】
このようなものの例は、エチレン／プロピレンコポリマー、または第３の共重合性ジエンモノマー（例えば、１，４−ヘキサジエン、ジシクロペンタジエン、ジ−シクロオクタジエン、メチレンノルボルネン、エチリデンノルボルネンおよびテトラヒドロインデンなど）を任意選択的に含有するエチレン／プロピレンコポリマー（ＥＰＤＭ）；エチレン／α−オレフィンコポリマー、例えば、エチレン−オクテンコポリマー、ならびにエチレン／α−オレフィン／ポリエンコポリマーである。
【００３７】
実施形態において、微粒子充填剤は、ポリブタジエン、ポリイソプレン、スチレン／ブタジエンランダムコポリマー、スチレン／イソプレンランダムコポリマー、アクリルゴム（例えば、ポリブチルアクリレート）、ポリ（ヘキサメチレンカーボネート）を含む。
【００３８】
エラストマー粒子は、乳化重合により作られたラテックスからの単離を含む様々な手段によって調製され得る。これらのエラストマー粒子の平均サイズは、好ましくは、約１０ｎｍと約１０μｍの間である。実施形態において、エラストマー粒子の平均サイズは、１０ｎｍ〜１μｍである。
【００３９】
任意選択的に、粒子の上にシェルが存在してもよく、例えば、グラフト化によって、または乳化重合の第２段階の間に導入され得る。このような粒子の例は、ゴムコアおよびガラス状シェルを含有するコアシェル衝撃改良剤粒子である。コア材料の例は、ポリブタジエン、ポリイソプレン、アクリルゴム（例えば、ポリブチルアクリレートゴム）、スチレン／ブタジエンランダムコポリマー、スチレン／イソプレンランダムコポリマー、またはポリシロキサンである。シェル材料またはグラフトコポリマーの例は、ビニル芳香族化合物（例えば、スチレン）およびビニルシアニド（例えば、アクリロニトリル）または（メタ）アクリレート（例えば、ＭＭＡ）の（コ）ポリマーである。
【００４０】
これらのコアシェル型エラストマー粒子の市販の製品は、Ｒｅｓｉｎｏｕｓ  Ｂｏｎｄ  ＲＫＢ（Ｒｅｓｉｎｏｕｓ  Ｃｈｅｍｉｃａｌ  Ｉｎｄｕｓｔｒｉｅｓ  Ｃｏ．，Ｌｔｄ．により製造された、エポキシ中のコアシェル粒子の分散体）、Ｄｕｒａｓｔｒｅｎｇｔｈ  Ｄ４００、Ｄｕｒａｓｔｒｅｎｇｔｈ  ４００Ｒ（Ａｒｋｅｍａ  Ｇｒｏｕｐにより製造）、Ｐａｒａｌｏｉｄ  ＥＸＬ−２３００（非官能性シェル）、Ｐａｒａｌｏｉｄ  ＥＸＬ−２３１４（エポキシ官能性シェル）、Ｐａｒａｌｏｉｄ  ＥＸＬ−２６００、Ｐａｒａｌｏｉｄ  ＥＸＬ−３３８７およびＰａｒａｌｏｉｄ  ＫＭ−３６５（Ｄｏｗにより製造）、Ｇｅｎｉｏｐｅｒｌ  Ｐ５３、Ｇｅｎｉｏｐｅｒｌ  Ｐ２３、Ｇｅｎｉｏｐｅｒｌ  Ｐ２２（Ｗａｃｋｅｒ  Ｃｈｅｍｉｃａｌにより製造）、Ｋａｎｅ  Ａｃｅ  ＭＸ製品（Ｋａｎｅｋａにより製造）などである。
【００４１】
このようなエラストマー粒子の他の例は、ジアルキルシロキサン繰り返し単位を含み得る架橋ポリオルガノシロキサンゴムであり、ここで、「アルキル」はＣ１〜Ｃ６アルキルである。粒子は、好ましくは粒子の表面に反応基を含むように修飾され得る。
【００４２】
市販されているポリオルガノシロキサンエラストマー粒子の例は、Ａｌｂｉｄｕｒ  ＥＰ  ２２４０（Ａ）、Ａｌｂｉｄｕｒ  ＥＰ  ２６４０、Ａｌｂｉｄｕｒ  ＶＥ  ３３２０、Ａｌｂｉｄｕｒ  ＥＰ  ５３４０、Ａｌｂｉｄｕｒ  ＥＰ  ５６４０、およびＡｌｂｉｆｌｅｘ  ２９６（エポキシまたはビニルエーテル樹脂中の粒子の分散体、Ｈａｎｓｅ  Ｃｈｅｍｉｅ，Ｇｅｒｍａｎｙ）、Ｇｅｎｉｏｐｅｒｌ  Ｍ４１Ｃ（エポキシ中の分散体、Ｗａｃｋｅｒ  Ｃｈｅｍｉｃａｌ）、Ｃｈｅｍｉｓｎｏｗ  ＭＸ  シリーズおよびＭＰシリーズ（Ｓｏｋｅｎ  Ｃｈｅｍｉｃａｌ  ａｎｄ  Ｅｎｇｉｎｅｅｒｉｎｇ  Ｃｏ．）である。
【００４３】
任意選択的に、充填剤は、微粒子組成物または液体組成物中の成分と（共）重合する反応基を含有するように修飾され得る。この修飾は、反応性グラフト化または共重合によって導入することができる。後者の市販の例は、Ａｒｋｅｍａにより製造されるＬｏｔａｄｅｒランダムエチレン／アクリレートコポリマーＡＸ８８４０（グリシジルメタクリレート／ＧＭＡ修飾）、ＡＸ８９００およびＡＸ８９３０（ＧＭＡおよび無水マレイン酸修飾／ＭＡ）である。任意選択的に、重合性基は、共重合（例えば、グリシジルメタクリレートとの共重合）によって、あるいは、反応性官能基を形成するためのシェルの処理によってコアシェル粒子のシェル内に導入され得る。
【００４４】
実施形態において、微粒子組成物は、微粒子組成物の全重量を基準として１〜５０ｗｔ％の充填剤を含む。実施形態において、微粒子組成物は、微粒子組成物の全重量を基準として１０〜３５ｗｔ％の充填剤を含む。
【００４５】
実施形態において、微粒子組成物は安定剤を含む。実施形態において、微粒子組成物は、難燃剤、酸化防止剤、ヒンダードアミン光安定剤、および／またはＵＶ吸収剤を含む。安定剤は、微粒子自体として存在してもよいし、あるいは樹脂成分などの別の成分中に分散または溶解されてもよい。
【００４６】
実施形態において、微粒子組成物は複数の第２の粒子を含む。実施形態において、微粒子組成物は更に、第１の粒子の樹脂成分と同じでも異なっていてよく、第１の樹脂と（共）重合することができる更なる樹脂成分を含む複数の第２の粒子と、任意選択的に、更なる樹脂成分の重合を開始させるための更なる開始剤、例えば更なる熱ラジカル開始剤とを含む。実施形態において、微粒子組成物は更に、樹脂成分とは異なっており、かつ樹脂成分と（共）重合することができない更なる樹脂成分を含む複数の第２の粒子と、任意選択的に、更なる樹脂成分の重合を開始させるために更なる樹脂成分中に分散または溶解された更なる開始剤、例えば熱開始剤とを含む。
【００４７】
実施形態において、第１または第２の粒子は更に、１０００〜２０，０００ｇ／ｍｏｌの数平均分子量を有する非反応性ポリマーを含む。実施形態において、非反応性ポリマーは、ポリ（メチルメタクリレート）、ポリ（エチルメタクリレート）、ポリアミド、ポリ（エチレンテレフタレート）、ポリエチレン、ポリプロピレン、またはこれらのコポリマーである。
【００４８】
微粒子組成物の可能性のある更なる成分は、染料、着色のための顔料、または赤外線吸収のための顔料などの添加剤である。このような添加剤は、微粒子自体として存在してもよいし、あるいは樹脂成分などの別の成分中に分散または溶解されてもよい。
【００４９】
粒子を形成するために、微粒子組成物を構成する複数の粒子の成分を含むプレミックスが形成され得る。例えば、プレミックスは、樹脂成分、熱ラジカル開始剤、および遅延剤を含み得る。プレミックス成分は別々に秤量され、プレミキサー内で混ぜ合わせられ、プレミックスが形成され得る。プレミックス成分を適切に混ぜ合わせるために、溶媒処理、押出、または混練が必要とされ得る。例えば、プレミックスは、例えば混練機または押出機において加熱され、押出物が得られる。
【００５０】
押出物は次に凝固するまで冷却されてから、粒子に粉砕され得る。次に、粒子は、粒径を更に小さくするために更に粉砕された後、所望の粒径の複数の粒子を得るために大きさに基づいて適切に分類され得る。
【００５１】
混合温度、混合期間、および遅延剤含量は、粒子の調製の間に望ましくない大幅な重合を回避するように選択することができる。プレミックスが押出機内で加熱される場合、押出機内で樹脂成分の硬化を起こし得る温度に到達するのを回避するために、適切な温度制御を使用することが好ましい。
【００５２】
実施形態において、複数の第１の粒子は、１０〜１００μｍの平均粒径を有する。実施形態において、複数の第１の粒子は、３０〜８０μｍの平均粒径を有する。第１の粒子の要素は、以下において更に記載される。
【００５３】
複数の粒子は、樹脂成分を含む第１の粒子であり、樹脂成分中に分散または溶解された熱ラジカル開始剤であり、樹脂成分中に分散または溶解された遅延剤である。
【００５４】
［樹脂成分］
第１の粒子は樹脂成分を含む。樹脂成分は、第１の樹脂、第２の樹脂などの複数の樹脂を含み得る。樹脂成分は少なくとも第１の樹脂を含み、第１の樹脂は、第１の樹脂重合性基を含む。第１の樹脂重合性基は、電子吸引性基に直接結合した炭素−炭素二重結合を含む。第１の樹脂のみが以下において言及されるが、第１の樹脂の説明は、任意選択的な第２の樹脂または更なる樹脂の可能性のある態様についても説明することが意図される。
【００５５】
実施形態において、樹脂成分は、ポリエステル、アクリル、ポリウレタン、エポキシ、ポリアミド、ポリエステルアミド、ポリカーボネート、ポリ尿素、またはこれらの混合物を含む。実施形態において、第１の樹脂は、ポリエステル、アクリル、ポリウレタン、エポキシ、ポリアミド、ポリエステルアミド、ポリカーボネート、ポリ尿素、またはこれらの混合物である。
【００５６】
実施形態において、第１の樹脂は、少なくとも３０、少なくとも４０、少なくとも５０、または少なくとも６０℃の融解温度（Ｔｍ）を有する。実施形態において、第１の樹脂は、最大で２５０、最大で２００、最大で１８０、最大で１６０、最大で１４０、最大で１３０、最大で１２０、または最大で１１０℃の融解温度（Ｔｍ）を有する。実施形態において、第１の樹脂は、５０〜１２０℃の融解温度を有する。実施形態において、結晶性または半結晶性樹脂は、少なくとも３８、少なくとも４０、少なくとも５０、または少なくとも６０Ｊ／ｇの融解エンタルピー（ΔＨｍ）を有する。
【００５７】
実施形態において、第１の樹脂は、少なくとも−７０、少なくとも−５０、少なくとも−４０、少なくとも−３５、少なくとも−２０、少なくとも−１０、少なくとも０、少なくとも１０、または少なくとも２０℃のガラス転移温度（Ｔｇ）を有する。実施形態において、第１の樹脂は、最大で１２０、最大で１１０、最大で１００、最大で９０、最大で８０、最大で７５、最大で７０、最大で６０、または最大で５０℃のガラス転移温度（Ｔｇ）を有する。
【００５８】
第１の樹脂は、１つまたは複数の第１の樹脂重合性基を含む。第１の樹脂は、複数の重合性基、例えば、平均して少なくとも２つの重合性基、少なくとも３つ、少なくとも４つ、少なくとも５つ、または少なくとも６つの重合性基を含み得る。第１の樹脂は、直鎖状または分枝状であり得る。実施形態において、第１の樹脂の各分子中の第１の樹脂重合性基の平均数は、少なくとも１、少なくとも１．５、少なくとも２、２に等しい、少なくとも２．０１、少なくとも２．０５、少なくとも２．１０、少なくとも２．１２、少なくとも２．１５、少なくとも２．２０、少なくとも２．３０、少なくとも２．３５、または少なくとも２．４０である。実施形態において、第１の樹脂の各分子中の第１の樹脂重合性基の平均数は、最大で１０、最大で９、最大で８、最大で７、最大で６、最大で５、最大で５．５、最大で５、最大で４．５、最大で４、最大で３．８０、または最大で３．５０である。
【００５９】
実施形態において、第１の樹脂の各分子中の第１の樹脂重合性基の平均数は、少なくとも２かつ最大で４．５、少なくとも２かつ最大で４、少なくとも２かつ最大で３．５、または少なくとも２かつ最大で３である。
【００６０】
少なくとも１つの第１の樹脂重合性基は、電子吸引性基に直接結合した炭素−炭素二重結合を含む。実施形態において、第１の樹脂重合性基は、電子吸引性基に直接結合した炭素−炭素二重結合からなる。
【００６１】
第１の樹脂は、電子吸引性基に直接結合した１つまたは複数の炭素−炭素二重結合を含む。第１の樹脂は、電子吸引性基に直接結合した複数の炭素−炭素二重結合、例えば、電子吸引性基に直接結合した平均して少なくとも２つの炭素−炭素二重結合、電子吸引性基に直接結合した少なくとも３つ、少なくとも４つ、少なくとも５つ、または少なくとも６つの炭素−炭素二重結合を含み得る。第１の樹脂は、直鎖状または分枝状であり得る。実施形態において、第１の樹脂の各分子中の電子吸引性基に直接結合した炭素−炭素二重結合の平均数は、少なくとも１、少なくとも１．５、少なくとも２、２に等しい、少なくとも２．０１、少なくとも２．０５、少なくとも２．１０、少なくとも２．１２、少なくとも２．１５、少なくとも２．２０、少なくとも２．３０、少なくとも２．３５、または少なくとも２．４０である。実施形態において、第１の樹脂の各分子中の電子吸引性基に直接結合した炭素−炭素二重結合の平均数は、最大で１０、最大で９、最大で８、最大で７、最大で６、最大で５、最大で５．５、最大で５、最大で４．５、最大で４、最大で３．８０、または最大で３．５０である。
【００６２】
実施形態において、第１の樹脂の各分子中の電子吸引性基に直接結合した炭素−炭素二重結合の平均数は、少なくとも２かつ最大で４．５、少なくとも２かつ最大で４、少なくとも２かつ最大で３．５、または少なくとも２かつ最大で３である。
【００６３】
実施形態において、第１の樹脂はテレケリック型である。テレケリック型樹脂は、少なくとも２つの反応性末端基を含む樹脂である。実施形態において、第１の樹脂はテレケリック型であり、少なくとも２つの第１の樹脂重合性基を末端基として含む。実施形態において、第１の樹脂はテレケリック型であり、少なくとも２つの第１の樹脂重合性基を末端基として含み、第１の樹脂重合性基は（メタ）アクリレート基を含む。
【００６４】
実施形態において、樹脂成分、熱ラジカル開始剤、および遅延剤を含む粒子中で、樹脂成分の量は、第１の粒子の全重量を基準として、少なくとも４０、少なくとも５０、少なくとも５５、少なくとも６０、少なくとも６５、少なくとも６９、少なくとも７０、または少なくとも７５ｗｔ％である。実施形態において、樹脂成分、熱ラジカル開始剤、および遅延剤を含む粒子中で、樹脂成分の量は、第１の粒子の全重量を基準として、最大で９９、最大で９５、最大で９０、最大で８８、最大で８５、最大で８２、最大で８１、または最大で８０ｗｔ％である。実施形態において、樹脂成分の量は、第１の粒子の全重量を基準として６９〜８４ｗｔ％である。
【００６５】
実施形態において、樹脂成分、熱ラジカル開始剤、および遅延剤を含む粒子中で、第１の樹脂の量は、樹脂成分の全重量を基準として、少なくとも４０、少なくとも５０、少なくとも５５、少なくとも６０、少なくとも６５、少なくとも６９、少なくとも７０、または少なくとも７５ｗｔ％である。実施形態において、樹脂成分、熱ラジカル開始剤、および遅延剤を含む粒子中で、第１の樹脂の量は、樹脂成分の全重量を基準として、最大で９９、最大で９５、最大で９０、最大で８８、最大で８５、最大で８２、最大で８１、または最大で８０ｗｔ％である。実施形態において、第１の樹脂の量は、樹脂成分の全重量を基準として６９〜８４ｗｔ％である。
【００６６】
実施形態において、樹脂成分は、少なくとも８００、少なくとも１０００、少なくとも１５００、少なくとも１８００、少なくとも２０００、または少なくとも２３００ＤａのＭｎを有する。実施形態において、樹脂成分は、最大で２００００、最大で１００００、最大で９０００、最大で８０００、最大で７０００、最大で６０００、または最大で５０００ＤａのＭｎを有する。実施形態において、樹脂成分は、少なくとも２０００Ｄａかつ最大で８０００ＤａのＭｎを有する。
【００６７】
実施形態において、第１の樹脂は、少なくとも８００、少なくとも１０００、少なくとも１５００、少なくとも１８００、少なくとも２０００、または少なくとも２３００ＤａのＭｎを有する。実施形態において、第１の樹脂は、最大で２００００、最大で１００００、最大で９０００、最大で８０００、最大で７０００、最大で６０００、または最大で５０００ＤａのＭｎを有する。実施形態において、第１の樹脂は、少なくとも２０００Ｄａかつ最大で８０００ＤａのＭｎを有する。
【００６８】
実施形態において、樹脂成分の各分子中の重合性基の平均数で割った樹脂成分のＭｎは、少なくとも１５０、少なくとも１８０、少なくとも２００、少なくとも２５０、少なくとも３００、少なくとも３５０、少なくとも４００、少なくとも４５０、または少なくとも５００ｇ／ｍｏｌである。実施形態において、樹脂成分の各分子中の重合性基の平均数で割った樹脂成分のＭｎは、最大で２０００、最大で１５００、最大で１３００、最大で１２００、最大で１１００、最大で１０００、最大で９００、最大で８５０、最大で８００ｇ／ｍｏｌである。実施形態において、樹脂成分の各分子中の重合性基の平均数で割った樹脂成分のＭｎは、４５０〜１２００ｇ／ｍｏｌである。
【００６９】
実施形態において、第１の樹脂の各分子中の第１の樹脂重合性基の平均数で割った第１の樹脂のＭｎは、少なくとも１５０、少なくとも１８０、少なくとも２００、少なくとも２５０、少なくとも３００、少なくとも３５０、少なくとも４００、少なくとも４５０、または少なくとも５００ｇ／ｍｏｌである。実施形態において、第１の樹脂の各分子中の第１の樹脂重合性基の平均数で割った第１の樹脂のＭｎは、最大で２０００、最大で１５００、最大で１３００、最大で１２００、最大で１１００、最大で１０００、最大で９００、最大で８５０、最大で８００ｇ／ｍｏｌである。実施形態において、第１の樹脂の各分子中の第１の樹脂重合性基の平均数で割った第１の樹脂のＭｎは、４５０〜１２００ｇ／ｍｏｌである。
【００７０】
実施形態において、樹脂成分の各分子中の電子吸引性基に直接結合した炭素−炭素二重結合の平均数で割った樹脂成分のＭｎは、少なくとも１５０、少なくとも１８０、少なくとも２００、少なくとも２５０、少なくとも３００、少なくとも３５０、少なくとも４００、少なくとも４５０、または少なくとも５００ｇ／ｍｏｌである。実施形態において、樹脂成分の各分子中の電子吸引性基に直接結合した炭素−炭素二重結合の平均数で割った樹脂成分のＭｎは、最大で３０００、最大で２０００、最大で１５００、最大で１３００、最大で１２００、最大で１１００、最大で１０００、最大で９００、最大で８５０、最大で８００ｇ／ｍｏｌである。実施形態において、樹脂成分の各分子中の電子吸引性基に直接結合した炭素−炭素二重結合の平均数で割った樹脂成分のＭｎは、４５０〜１２００ｇ／ｍｏｌである。
【００７１】
実施形態において、第１の樹脂の各分子中の電子吸引性基に直接結合した炭素−炭素二重結合の平均数で割った第１の樹脂のＭｎは、少なくとも１５０、少なくとも１８０、少なくとも２００、少なくとも２５０、少なくとも３００、少なくとも３５０、少なくとも４００、少なくとも４５０、または少なくとも５００ｇ／ｍｏｌである。実施形態において、第１の樹脂の各分子中の電子吸引性基に直接結合した炭素−炭素二重結合の平均数で割った第１の樹脂のＭｎは、最大で２０００、最大で１５００、最大で１３００、最大で１２００、最大で１１００、最大で１０００、最大で９００、最大で８５０、最大で８００ｇ／ｍｏｌである。実施形態において、第１の樹脂の各分子中の電子吸引性基に直接結合した炭素−炭素二重結合の平均数で割った第１の樹脂のＭｎは、４５０〜１２００ｇ／ｍｏｌである。
【００７２】
第１の樹脂は、結晶性または非晶質であり得る。「非晶質」とは樹脂が融解ピークを示さないことを意味するが、結晶性および半結晶性樹脂は少なくとも１つの融解ピークを示す。実施形態において、非晶質樹脂は融解温度（Ｔｍ）を有さない。実施形態において、結晶性樹脂は、少なくとも３８、少なくとも４０、少なくとも５０、または少なくとも６０Ｊ／ｇの融解エンタルピー（ΔＨｍ）を有する。
【００７３】
実施形態において、第１の樹脂は非晶質であり、電子吸引性基に直接結合した炭素−炭素二重結合の平均数が少なくとも２かつ最大で６である。実施形態において、第１の樹脂は結晶性であり、電子吸引性基に直接結合した炭素−炭素二重結合の平均数が少なくとも２かつ最大で４である。実施形態において、第１の樹脂は結晶性であり、電子吸引性基に直接結合した炭素−炭素二重結合の平均数が少なくとも２かつ最大で３である。実施形態において、樹脂成分は第１の樹脂および第２の樹脂を含み、第１の樹脂は非晶質であり、電子吸引性基に直接結合した炭素−炭素二重結合を含み、そして第２の樹脂は結晶性であり、電子吸引性基に直接結合した炭素−炭素二重結合を含む。
【００７４】
実施形態において、第１の樹脂は非晶質であり、少なくとも２０００Ｄａかつ最大で８０００ＤａのＭｎを有する。実施形態において、第１の樹脂は非晶質であり、少なくとも２０００Ｄａかつ最大で５０００ＤａのＭｎを有する。
【００７５】
実施形態において、第１の樹脂は非晶質であり、少なくとも２０、少なくとも２５、少なくとも３０、少なくとも４０、少なくとも４５、または少なくとも５０℃のガラス転移温度（Ｔｇ）を有する。実施形態において、第１の樹脂は非晶質であり、最大で１２０、最大で１１０、最大で１００、最大で９０、最大で８０、最大で７５、最大で７０、最大で６５、または最大で６０℃のガラス転移温度（Ｔｇ）を有する。実施形態において、第１の樹脂は非晶質であり、少なくとも２０℃かつ最大で６５℃のガラス転移温度（Ｔｇ）を有する。実施形態において、第１の樹脂は非晶質であり、１６０℃における溶融粘度が少なくとも１、少なくとも２、少なくとも５、少なくとも１０、または少なくとも１５Ｐａ．ｓである。実施形態において、第１の樹脂は非晶質であり、１６０℃における溶融粘度が最大で４００、最大で３００、最大で２００、最大で１５０、最大で１００、最大で８０、または最大で５０Ｐａ．ｓである。実施形態において、第１の樹脂は非晶質であり、１６０℃における溶融粘度が２〜５０Ｐａ．ｓである。
【００７６】
実施形態において、第１の樹脂は結晶性であり、少なくとも２０００Ｄａかつ最大で８０００ＤａのＭｎを有する。実施形態において、第１の樹脂は結晶性であり、少なくとも２３００Ｄａかつ最大で８０００ＤａのＭｎを有する。
【００７７】
実施形態において、第１の樹脂は結晶性であり、少なくとも−７０、少なくとも−５０、少なくとも−４０、少なくとも−３５、少なくとも−２０、少なくとも−１０、少なくとも０、少なくとも１０、または少なくとも２０℃のガラス転移温度（Ｔｇ）を有する。実施形態において、第１の樹脂は結晶性であり、最大で１２０、最大で１１０、最大で１００、最大で９０、最大で８０、最大で７５、最大で７０、最大で６０、または最大で５０℃のガラス転移温度（Ｔｇ）を有する。
【００７８】
実施形態において、第１の樹脂は結晶性であり、少なくとも３０、少なくとも４０、少なくとも５０、または少なくとも６０℃の融解温度（Ｔｍ）を有する。実施形態において、第１の樹脂は結晶性であり、最大で２００、最大で１８０、最大で１６０、最大で１４０、最大で１３０、最大で１２０、または最大で１１０℃の融解温度（Ｔｍ）を有する。実施形態において、第１の樹脂は結晶性であり、融解温度は５０〜１２０℃である。樹脂が複数の融解を有する場合、最大融解エンタルピー（ΔＨｍ）を有する融解のＴｍがＴｍであるとされる。
【００７９】
実施形態において、第１の樹脂は、ポリエステル、アクリル（ポリアクリレート）、ポリウレタン、エポキシ、ポリアミド、ポリエステルアミド、ポリカーボネート、ポリ尿素、またはこれらの混合物もしくはコポリマーである。実施形態において、第１の樹脂は、ポリエステル、ポリウレタン、ポリアミド、またはポリエステルアミド、または混合物もしくはコポリマーである。実施形態において、第１の樹脂は不飽和ポリエステルである。
【００８０】
実施形態において、第１の樹脂は、不飽和ポリエステルなどのポリエステルである。ポリエステルは、一般に、ポリカルボン酸およびポリオールの重縮合生成物である。ポリカルボン酸の例は、イソフタル酸、テレフタル酸、ヘキサヒドロテレフタル酸、２，６−ナフタレンジカルボン酸および４，４’−オキシビス安息香酸、３，６−ジクロロフタル酸、テトラクロロフタル酸、テトラヒドロフタル酸、ヘキサヒドロテレフタル酸、ヘキサクロロエンドメチレンテトラヒドロフタル酸、エンドメチレンテトラヒドロフタル酸、フタル酸、アゼライン酸、セバシン酸、デカンジカルボン酸、アジピン酸、コハク酸、フマル酸、マレイン酸または無水物、イタコン酸または無水物、メサコン酸、シトラコン酸およびトリメリット酸である。ポリオールの例は、脂肪族ジオール、例えば、エチレングリコール、プロパン−１，２−ジオール、プロパン−１，３−ジオール、ブタン−１，２−ジオール、ブタン−１，４−ジオール、ブタン−１，３−ジオール、２，２−ジメチルプロパン−１，３−ジオール（ネオペンチルグリコール）、ヘキサン−２，５−ジオール、ヘキサン−１，６−ジオール、２，２−ビス−（４−ヒドロキシシクロヘキシル）−プロパン（水素化ビスフェノール−Ａ）、１，４−ジメチロールシクロヘキサン、ジエチレングリコール、ジプロピレングリコールおよび２，２−ビス［４−（２−ヒドロキシエトキシ）−フェニル］プロパン、ネオペンチルグリコールのヒドロキシピバル酸エステルおよび４，８−ビス−（ヒドロキシメチル）トリシクロ［５，２，１，０］デカン（トリシクロデカンジメチロール）、ならびに２，３−ブテンジオールである。
【００８１】
三官能性またはそれよりも多官能性のアルコールまたはカルボン酸は、分枝状ポリエステルを得るために使用することができる。適切な三官能性またはそれよりも多官能性のアルコールまたはカルボン酸の例としては、グリセロール、ヘキサントリオール、トリメチロールエタン、トリメチロールプロパン、ペンタエリトリトールおよびソルビトール、トリメリット酸、トリメリット酸無水物、ピロメリト酸、またはジメチロールプロピオン酸が挙げられるが、これらに限定されない。
【００８２】
ポリエステルは、一般的に知られている通例の重合方法を用いて、従来のエステル化および／またはエステル交換反応によって、あるいは酵素の使用によるエステル化および／またはエステル交換反応によって調製することができる。例えば、必要に応じて、例えば、ブチルクロロ二水酸化物、ジブチルスズ酸化物、チタン酸テトラブチルまたはブチルスタン酸などの通例のエステル化触媒を使用することができる。使用されるこれらのエステル化触媒の量の例は、ポリエステル樹脂の全重量を基準として０．０１〜１ｗｔ％、例えば、０．１ｗｔ％である。ポリエステルの合成において、以下の二酸：コハク酸、アジピン酸、セバシン酸またはドデカン二酸のうちの１つまたは複数、および／または以下のジオール：エチレングリコール、ヘキサンジオール、ブタンジオールのうちの１つまたは複数を使用することにより、ポリエステルに結晶化度が導入されてもよい。
【００８３】
実施形態において、第１の樹脂は、ポリアクリレートとしても知られているアクリルであってもよい。一般に、アクリルは、任意選択的にスチレンと組み合わせたアクリル酸またはメタクリル酸のアルキルエステルに基づく。これらのアクリル酸またはメタクリル酸のアルキルエステルは、ヒドロキシルまたはグリシジル官能性アクリル酸またはメタクリル酸によって置換され得る。例示的なアクリル酸またはメタクリル酸のアルキルエステルとしては、エチルメタクリレート、エチルアクリレート、イソプロピルメタクリレート、イソプロピルアクリレート、ｎ−ブチルメタクリレート、ｎ−ブチルアクリレート、ｎ−プロピルメタクリレート、ｎ−プロピルアクリレート、イソブチルメタクリレート、イソブチルアクリレート、エチルヘキシルアクリレート、シクロヘキシルメタクリレート、シクロヘキシルアクリレートおよびこれらの混合物が挙げられるが、これらに限定されない。ヒドロキシル官能性を有するアクリル樹脂を得るために、アクリル樹脂は、好ましくは（メタ）アクリル酸のアルキルエステルと組み合わせて、ヒドロキシル官能性（メタ）アクリル酸を含有する［「（メタ）アクリル」という用語は、本明細書では、「メタクリルまたはアクリル」を意味する］。ヒドロキシル官能性（メタ）アクリル酸エステルの例としては、ヒドロキシエチル（メタ）アクリレート、およびヒドロキシプロピル（メタ）アクリレートなどが挙げられる。グリシジル官能性を有するアクリル樹脂を得るために、アクリル樹脂は、好ましくは（メタ）アクリル酸のアルキルエステルと組み合わせて、グリシジル官能性（メタ）アクリル酸エステルを含有する。グリシジル官能性（メタ）アクリル酸エステルの例としては、グリシジルメタクリレートなどが挙げられる。また、ヒドロキシル官能性およびグリシジル官能性の両方を有するアクリル樹脂を合成することも可能である。アクリル樹脂へのエチレン不飽和の導入は、アクリル樹脂上のヒドロキシルおよび／またはグリシジル部分と、アクリル酸、メタクリル酸、２−ブテン二酸、（メタ）アクリル酸無水物、および（メタ）アクリロイルクロリドなどの不飽和有機酸とを反応させることにより実行され得る。
【００８４】
実施形態において、第１の樹脂はポリウレタンである。ポリウレタンは、例えば、必要に応じて触媒および他の添加剤の存在下において、（ポリ）イソシアネートと（ポリ）アルコールとの一般的に知られている通例の重付加反応を用いて調製することができる。例えば、必要に応じて、通例の触媒、例えば第３級アミンまたは有機金属化合物、例えば、モノブチルスズ、トリス（２−エチルヘキサノアート）、チタン酸テトラブチルまたはジラウリン酸ジブチルスズなどを使用することができる。ポリウレタンの調製において使用され得る（ポリ）アルコールの例は、ポリエステルの調製において使用できるものと同じである。（ポリ）アルコールは、ポリエステルポリオール、ポリエステルアミドポリオール、ポリエーテルポリオール、ポリチオエーテルポリオール、ポリカーボネートポリオール、ポリアセタールポリオール、ポリビニルポリオール、ポリシロキサンポリオール、またはアクリルポリオールであり得る。適切なポリエステルポリオールには、多価アルコール、例えば、エチレングリコール、プロピレングリコール、ジエチレングリコール、ネオペンチルグリコール、１，４−ブタンジオール、１，６−ヘキサンジオール、フランジメタノール、シクロヘキサンジメタノール、ビスフェノールＡ誘導体、グリセロール、トリメチロールプロパンまたはペンタエリトリトール、またはこれらの混合物と、ポリカルボン酸、特にジカルボン酸またはそのエステル形成誘導体、例えば、コハク酸、グルタル酸およびアジピン酸またはこれらのメチルエステル、フタル酸無水物またはテレフタル酸ジメチルとのヒドロキシル末端反応生成物が含まれる。ポリオールと共に、ラクトン、例えばカプロラクトンの重合によって得られるポリエステルも使用され得る。ポリエステル化混合物中にエタノールアミンなどのアミノ−アルコールを包含させることによって、ポリエステルアミドを得ることができる。ポリウレタンの調製において使用され得るイソシアネートの例としては、イソホロンジイソシアネート、ヘキサンジイソシアネート、１，４−ジイソシアナトシクロヘキサン、ナフタレンジイソシアネート、４，４’−ジフェニルメタンジイソシアネート、２，２’−メチレンジフェニルジイソシアネート、ヘキサメチレンジイソシアネート、２，４−トルエンジイソシアネート、２，６−トルエンジイソシアネート、ヘキサメチレン−１，６−ジイソシアネート、テトラメチレン−１，４−ジイソシアネート、ジシクロヘキシルメタン−４，４−ジイソシアネート、１，４−ベンゼンジイソシアネート、３，３’−ジエトキシ−４，４−ジフェニルジイソシアネート、ｍ−フェニレンジイソシアネート、ポリメチレンポリフェニルジイソシアネート、２，４，６−トリイソプロピル−ｍ−フェニレンジイソシアネート、２，４，４−トリメチルヘキサン−１，６ジイソシアネート、およびこれらの混合物が挙げられる。ポリウレタン樹脂へのエチレン不飽和の導入は、ポリウレタン樹脂上のイソシアネート部分と、不飽和ヒドロキシル官能性エステル、例えば、ヒドロキシルプロピルメタクリレートまたはヒドロキシルエチルアクリレートまたはヒドロキシルエチルメタクリレートとを反応させることにより実行されてもよいし、あるいは、ポリウレタン樹脂へのエチレン不飽和の導入は、ポリウレタン上のヒドロキシル部分と、アクリル酸、メタクリル酸、２−ブテン二酸などの不飽和有機酸とを反応させることにより実行されてもよい。
【００８５】
実施形態において、第１の樹脂はエポキシである。エポキシは、例えば、エピクロロヒドリンと組み合わせてフェノール化合物から調製され得る。実施形態において、エポキシは、例えば、Ｅｐｉｋｏｔｅ（商標）１００１として市販されているようなビスフェノールＡジグリシジルエーテル、またはＮｏｖｏｌａｃエポキシドである。エポキシへの第１の樹脂重合性基の導入は、エポキシ上のエポキシ部分と、アクリル酸、メタクリル酸、または２−ブテン二酸などの不飽和有機酸とを反応させることにより実行され得る。
【００８６】
実施形態において、第１の樹脂は、ポリアミド、ポリイミド、またはポリアミド−イミドである。実施形態において、第１の樹脂はポリアミドである。ポリアミドは、例えば、ジアミンおよびジカルボン酸の重縮合反応によって調製することができる。ジカルボン酸は、分枝状、非直鎖状または直鎖状であり得る。例示的なジカルボン酸としては、フタル酸、イソフタル酸、テレフタル酸、１，４−シクロヘキサンジカルボン酸、ナフタレン−２，６−ジカルボン酸、シクロヘキサン二酢酸、ジフェニル−４，４’−ジカルボン酸、フェニレンジ（オキシ酢酸）、セバシン酸、コハク酸、アジピン酸、グルタル酸および／またはアゼライン酸が挙げられるが、これらに限定されない。例示的なジアミンとしては、イソホロンジアミン、１，２−エチレンジアミン、１，３−プロピレンジアミン、１，６−ヘキサメチレンジアミン、１，１２−ドデシレンジアミン、二量体脂肪族（ｄｉｍｅｒｆａｔｔｙ）ジアミン、１，４シクロヘキサンビスメチルアミン、ピペラジン、ｐ−キシリレンジアミンおよび／またはｍ−キシリレンジアミンが挙げられるが、これらに限定されない。また分枝化剤（ｂｒａｎｃｈｉｎｇ  ａｇｅｎｔ）を使用して、ポリアミドは分枝状であってもよい。例示的な分枝化剤としては、アミン、例えばジ−アルキレン−トリアミン、例えば、ジ−エチレン−トリアミンまたはジ−ヘキサメチレン−トリアミン；ジ−アルキレン−テトラアミンまたはジ−アルキレン−ペンタアミン；酸、例えば１，３，５−ベンゼントリカルボン酸またはトリメリット酸無水物；および多官能性アミノ酸、例えば、アスパラギン酸またはグルタミン酸が挙げられるが、これらに限定されない。重合性基の導入は、ポリアミド樹脂上のカルボキシル部分と、ヒドロキシエチルアクリレートなどの不飽和有機アルコールとを反応させることにより実行され得る。
【００８７】
実施形態において、第１の樹脂はポリエステルアミドである。ポリエステルアミドは、エステル結合（ポリエステルの場合のように）およびアミド結合（ポリアミドの場合のように）の両方を含む樹脂である。ポリエステルアミドは、例えば、一官能性、二官能性、三官能性または多官能性モノマー、例えば、カルボン酸官能性を有するモノマー、ヒドロキシル官能性を有するモノマー、アミン官能性を有するモノマーおよび／またはこれらの官能性のいずれかの組合せを有するモノマーから調製され得る。重合性基の導入は、ポリエステルアミド樹脂上のカルボキシル部分と、ヒドロキシエチル（メタ）アクリレートなどの不飽和有機アルコールとを反応させることにより実行され得る。
【００８８】
実施形態において、第１の樹脂はポリカーボネートである。ポリカーボネートへの重合性基の導入は、ポリカーボネート上のヒドロキシル部分と、アクリル酸、メタクリル酸、または２−ブテン二酸などの不飽和有機酸とを反応させることにより実行され得る。
【００８９】
実施形態において、第１の樹脂はポリ尿素である。ポリ尿素は、例えば、必要に応じてポリウレタンについて上記されたものと同様の触媒および他の添加剤の存在下において、（ポリ）イソシアネートと（ポリ）アミンとの一般的に知られている通例の重付加反応を用いて調製することができる。ポリ尿素の調製のために適切な（ポリ）アミンには、ポリアミドについて上記で例示されたようなものが含まれる。ポリ尿素の調製のために適切な（ポリ）イソシアネートには、ポリウレタンについて上記で例示されたようなものが含まれる。あるいは、ポリ尿素は、例えば、（ポリ）ウレタンとポリアミンとの一般的に知られている通例の重縮合反応を用いて調製することもできる。ポリ尿素の調製のために適切な（ポリ）アミンには、ポリアミドについて上記で例示されたようなものが含まれる。ポリ尿素の調製のために適切な（ポリ）ウレタンは、イソホロンジエ（メ）チルウレタン、１，６−ヘキサンジエ（メ）チルウレタン、１，１２−ドデシレンジエ（メ）チルウレタン、ジシクロヘキシルメタン−４，４−ジエ（メ）チルウレタンを含み、例えば、ポリアミンとジエ（メ）チルカーボネートとの反応から調製することができる。ポリ尿素へのエチレン不飽和の導入は、例えば、ポリ尿素上のアミンおよび／またはイソシアネート部分と、（メタ）アクリル酸などの不飽和有機酸とを反応させることにより、あるいはイソシアネート部分と、ヒドロキシルプロピルメタクリレート、ヒドロキシルエチルアクリレートもしくはヒドロキシルエチルメタクリレートなどの不飽和ヒドロキシル官能性エステル、またはヒドロキシエチルアクリルアミドなどのヒドロキシル官能性アクリルアミドとを反応させることにより実行され得る。
【００９０】
第１の樹脂重合性基は、第１の樹脂の骨格中に、そして／あるいは第１の樹脂の骨格のペンダントとして、そして／あるいは第１の樹脂の末端に存在し得る。実施形態において、第１の樹脂重合性基は、アクリレート、メタクリレート、フマラート、マレアート、イタコナート、シトラコナート、またはメサコナートを含む。アクリレート、メタクリレート、フマラート、マレアート、イタコナート、シトラコナート、およびメサコナートは、アクリル酸、メタクリル酸、フマル酸、マレイン酸または無水物、イタコン酸または無水物、シトラコン酸、およびメサコン酸からそれぞれ誘導される重合性基である。
【００９１】
第２の樹脂または更なる樹脂（第３、第４など）は、第１の樹脂と同じであっても異なっていてもよい。第２の樹脂重合性基または更なる樹脂重合性基（第３、第４など）は、第１の樹脂重合性基と同じであっても異なっていてもよい。従って、上記の種々の態様は第１の樹脂または第１の樹脂重合性基に関して記載されているが、これらの記載は、第２の樹脂、第２の樹脂重合性基、第３の樹脂、第３の樹脂重合性基などの更なる樹脂または樹脂重合性基の種々の態様を開示することも意図される。従って、第１の樹脂および第２の樹脂の種々の態様の組合せも開示されることが意図される。
【００９２】
電子吸引性基に直接結合した炭素−炭素二重結合を含む第１の樹脂重合性基に加えて、更なる樹脂重合性基（例えば、第２の樹脂重合性基）が存在していてもよい。実施形態において、樹脂成分は第２の樹脂を含み、第２の樹脂は第２の樹脂重合性基を含み、第２の樹脂重合性基は第１の樹脂重合性基と（共）重合することができる炭素−炭素二重結合を含む。実施形態において、更なる樹脂重合性基は、電子供与性基に直接結合した炭素−炭素二重結合を含み得る。
【００９３】
実施形態において、樹脂成分は第１の樹脂を含み、第１の樹脂は第１の樹脂重合性基を含み、第１の樹脂重合性基は電子吸引性基に直接結合した炭素−炭素二重結合を含み、そして第２の樹脂は第２の樹脂重合性基を含み、第２の樹脂重合性基は電子供与性基に直接結合した炭素−炭素二重結合を含む。実施形態において、第２の樹脂重合性基はビニルエーテルを含む。実施形態において、第２の樹脂は、モノビニルエーテルまたはジビニルエーテルを含む。実施形態において、第２の樹脂はウレタン（メタ）アクリレートを含む。
【００９４】
実施形態において、第２の樹脂は、ビニル官能化ウレタン樹脂またはビニル官能化尿素樹脂を含む。ビニル官能化ウレタン樹脂は、ビニル基を含むウレタン樹脂である。ビニル官能化尿素樹脂は、ビニル基を含む尿素樹脂である。実施形態において、ビニル官能化ウレタン樹脂は、ビニルエーテルポリウレタン樹脂またはビニルエステルポリウレタン樹脂である。実施形態において、ビニル官能化尿素樹脂は、ビニルエーテルポリ尿素樹脂またはビニルエステルポリ尿素樹脂である。実施形態において、ビニル官能化ウレタン樹脂またはビニル官能化尿素樹脂は非晶質、結晶性または半結晶性である。実施形態において、ビニル官能化ウレタン樹脂はビニルエーテルポリエステルウレタンである。実施形態において、ビニル官能化尿素樹脂はビニルエーテルポリエステル尿素である。ビニルエーテルポリエステルウレタンまたは尿素のポリエステル部分は、一般に、ポリアルコールおよびポリカルボン酸の重縮合生成物である。
【００９５】
ビニル官能化ウレタン樹脂を調製するために、イソシアネートは、ヒドロキシ官能性ビニルエーテルおよび／または多価アルコールと反応され得る。ビニルエーテルポリエステルウレタンを調製するために、イソシアネートは、ヒドロキシ官能性ビニルエーテルおよびヒドロキシ官能性ポリエステル（例えば、上記のようなポリエステル）と反応され得る。反応は、必要に応じて触媒および他の添加剤の存在下で実施され得る。ビニルエステルポリウレタンまたはポリ尿素樹脂は、トランスビニル化（ｔｒａｎｓｖｉｎｙｌａｔｉｏｎ）プロセスによって形成され得る。
【００９６】
実施形態において、第２の樹脂はビニルエーテルポリエステルである。ビニルエーテルポリエステルは、例えば、酸官能性ポリエステルとヒドロキシル官能性ビニルエーテルとから調製することができる。また、ヒドロキシ官能性またはアルキル官能性ポリエステルとヒドロキシ官能性ビニルエーテルとのエステル交換反応によってビニルエーテルポリエステルを調製することも可能である。
【００９７】
実施形態において、第２の樹脂は重合性であるが、第１の樹脂と共重合することができない。実施形態において、第２の樹脂重合性基はエポキシを含む。実施形態において、第１の樹脂重合性基は（メタ）アクリレートであり、第２の樹脂重合性基はエポキシを含む。
【００９８】
［熱ラジカル開始剤］
熱ラジカル開始剤は、熱ラジカル開始剤が活性化温度よりも高いかそれに等しい温度にさらされたときに、２時間以内に第１の樹脂の重合を開始させるのに十分なラジカルを生成する成分であり、活性化温度は３０℃よりも高い。従って、活性化温度は、熱ラジカル開始剤が、２時間以内に第１の樹脂の重合を開始させるのに十分なラジカルを生成する最低温度である。実施形態において、熱ラジカル開始剤の活性化温度は、４０℃、５０℃、６０℃、７０℃、８０℃、９０℃、１００℃、１２０℃、または１５０℃よりも高い。実施形態において、熱ラジカル開始剤の活性化温度は、３００℃、２５０℃、２００℃、１８０℃、１６０℃、１４０℃、１２０℃、１００℃、８０℃、６０℃、または５０℃よりも低い。ラジカルは、例えば、熱ラジカル開始剤の分解によって生成され得る。
【００９９】
熱ラジカル開始剤は、樹脂成分中に分散または溶解される。熱ラジカル開始剤は、単に樹脂成分と混合することによって樹脂中に分散または溶解され得る。例えば、熱ラジカル開始剤が樹脂成分中に分散または溶解されるように、樹脂、熱ラジカル開始剤、および遅延剤を含む組成物を混合した後に、組成物から粒子を形成することによって、熱ラジカル開始剤は樹脂成分中に分散または溶解され得る。樹脂成分粒子を熱ラジカル開始剤粒子と単にブレンドすることは、熱ラジカル開始剤を樹脂成分中に溶解または分散させることではない。熱ラジカル開始剤を樹脂成分中に溶解または分散させるために、溶媒処理、押出、または混練が必要とされ得る。実施形態において、液体組成物は更に熱ラジカル開始剤を含む。
【０１００】
熱ラジカル開始剤の例としては、例えば、アゾイソブチロニトリル（ＡＩＢＮ）、１，１’−アゾビス（シクロヘキサンニトリル）、１，１’−アゾビス（２，４，４−トリメチルペンタン）などのアゾ化合物、Ｃ−Ｃ不安定化合物、例えばベンゾピナコール、過酸化物、およびこれらの混合物が挙げられるが、これらに限定されない。
【０１０１】
実施形態において、熱ラジカル開始剤は過酸化物である。適切であると思われる過酸化物には、固体か液体かにかかわらず有機および無機過酸化物（担体上の過酸化物を含む）が含まれ、過酸化水素が適用されてもよい。
【０１０２】
適切な過酸化物の例としては、例えば、ペルカーボネート（式−ＯＣ（Ｏ）Ｏ−）、ペルオキシエステル（式−Ｃ（Ｏ）ＯＯ−）、過無水物（ｐｅｒａｎｈｙｄｒｉｄｅ）としても知られているジアシルペルオキシド（式−Ｃ（Ｏ）ＯＯＣ（Ｏ）−）、ジアルキルペルオキシドまたはペルエーテル（式−ＯＯ−）、ヒドロペルオキシド（式−ＯＯＨ）などが挙げられる。また過酸化物は本質的にオリゴマーまたはポリマーであってもよい。
【０１０３】
熱ラジカル開始剤は、例えば、ペルカーボネート、ペルエステルまたは過無水物であり得る。適切な過無水物は、例えば、過酸化ベンゾイル（ＢＰＯ）および過酸化ラウロイル（ＬａｕｒｏｘＴＭとして市販されている）である。適切なペルエステルは、例えば、ｔ−ブチルペルベンゾアートおよび２−エチルヘキシルペルラウラートである。適切なペルカーボネートは、例えば、ジ−ｔ−ブチルペルカーボネートおよびジ−２−エチルヘキシルペルカーボネートまたはモノペルカーボネートである。
【０１０４】
実施形態において、熱ラジカル開始剤は有機過酸化物である。適切な有機過酸化物の例は、第３級アルキルヒドロペルオキシド（例えば、ｔ−ブチルヒドロペルオキシドなど）、他のヒドロペルオキシド（例えば、クメンヒドロペルオキシドなど）、ケトンペルオキシド（過酸化水素およびケトンの付加生成物であるペルケトン、例えば、メチルエチルケトンペルオキシド、メチルイソブチルケトンペルオキシドおよびアセチルアセトンペルオキシドなど）、ペルオキシエステルまたは過酸（例えば、ｔ−ブチルペルエステル、過酸化、過酢酸および過安息香酸ベンゾイル、過酸化ラウロイルなど、（ジ）ペルオキシエステルを含む）、ペルエーテル（例えば、ペルオキシジエチルエーテルなど）である。当然ながら、粒子中で過酸化物の混合物を使用することも可能である。また過酸化物は、混合過酸化物、すなわち、１つの分子中に任意の２つの異なるペルオキシ保持部分を含有する過酸化物であってもよい。
【０１０５】
実施形態において、熱ラジカル開始剤は過無水物、例えば過酸化ベンゾイルまたは過酸化ラウロイル、ペルオキシジカーボネート、例えばジ（４−ｔ−ブチルシクロヘキシル）−ペルオキシジカーボネート、ジセチルペルオキシジカーボネート、またはジミリスチルペルオキシジカーボネートである。
【０１０６】
通常、過酸化物の反応性は、その半減期によって決定される。ヒドロペルオキシドを除いて、半減期は、モノクロロベンゼン中の開始剤の希釈溶液の示差走査熱量測定−熱活性モニタリング（ＤＳＣ−ＴＡＭ）によって決定される。ヒドロペルオキシド（ｈｙｄｒｏｘｐｅｒｏｘｉｄｅ）については、半減期は、モノクロロベンゼン中で滴定により決定される。半減期は、以下の式（１）：
【数１】
2019521883.tif 000002
から計算することができ、式中、ｔ１／２は半減期（秒）であり、ｋｄは熱ラジカル開始剤解離の速度定数（ｓ−１）であり、以下の式（２）：
【数２】
2019521883.tif 000003
により決定され、式中、Ａはアレニウスの頻度因子（ｓ−１）であり、Ｅａは開始剤解離の活性化エネルギー（Ｊ／モル）であり、Ｒは８．３１４２Ｊ／モル・Ｋであり、Ｔは温度（Ｋ）である。
【０１０７】
実施形態において、熱ラジカル開始剤が６分以下の半減期（ｔ１／２）を有する温度は５０〜４００℃である。実施形態において、熱ラジカル開始剤が６分以下の半減期を有する温度は、１００℃以上、１１０℃以上、１２０℃以上、１３０℃以上、１４０℃以上、または１５０℃以上である。実施形態において、熱ラジカル開始剤が６分以下の半減期を有する温度は、７０℃以上、８０℃以上、９０℃以上、１００℃以上、１１０℃以上、１２０℃以上、１３０℃以上、１４０℃以上、または１５０℃以上である。実施形態において、熱ラジカル開始剤が６分以下の半減期を有する温度は、５０℃以上、６０℃以上、７０℃以上、８０℃以上、９０℃以上、１００℃以上、１１０℃以上、１２０℃以上、１３０℃以上、１４０℃以上、または１５０℃以上である。実施形態において、熱ラジカル開始剤が６分以下の半減期を有する温度の上限は、１５０℃、１７５℃、２００℃、２２５℃、２５０℃、２７５℃、３００℃、３２５℃、３５０℃、３７５℃、または４００℃である。実施形態において、熱ラジカル開始剤が６分以下の半減期を有する温度の下限は、−２０℃、−１０℃、０℃、１０℃、２０℃、３０℃、４０℃、または５０℃である。実施形態において、第１の粒子中の熱ラジカル開始剤の量は、第１の粒子の全重量を基準として、少なくとも０．１、少なくとも０．２、少なくとも０．５、少なくとも１、少なくとも２、少なくとも３、少なくとも５、または少なくとも８ｗｔ％である。実施形態において、第１の粒子中の熱ラジカル開始剤の量は、第１の粒子の全重量を基準として、最大で３０、最大で２０、最大で１５、最大で１０、または最大で８ｗｔ％である。実施形態において、熱ラジカル開始剤の量は、第１の粒子の全重量を基準として０．５〜５ｗｔ％である。
【０１０８】
［遅延剤］
遅延剤は、樹脂成分中に分散または溶解される。実施形態において、液体組成物は更に遅延剤を含む。実施形態において、遅延剤は、熱ラジカル開始剤により生成されるラジカルに応答して、第１の粒子重合性基の重合の開始を阻害する。遅延剤は、単に樹脂と混合することによって樹脂中に分散または溶解され得る。例えば、遅延剤が樹脂成分中に分散または溶解されるように、樹脂、熱ラジカル開始剤、および遅延剤を含む組成物を混合した後に、組成物から粒子を形成することによって、遅延剤は樹脂中に分散または溶解され得る。樹脂成分粒子を遅延剤粒子と単にブレンドすることは、遅延剤を樹脂成分中に溶解または分散させることではない。遅延剤を樹脂成分中に溶解または分散させるために、溶媒処理、押出、または混練が必要とされ得る。
【０１０９】
実施形態において、遅延剤は、フェノール化合物、安定ラジカル、カテコール、フェノチアジン、ヒドロキノン、ベンゾキノン、またはこれらの混合物である。
【０１１０】
実施形態において、遅延剤はフェノール化合物である。フェノール化合物の例としては、２−メトキシフェノール、４−メトキシフェノール、２，６−ジ−ｔ−ブチル−４−メチルフェノール、２，６−ジ−ｔ−ブチルフェノール、２，６−ジ−６−ブチル−４−エチルフェノール、２，４，６−トリメチル−フェノール、２，４，６−トリス−ジメチルアミノメチルフェノール、４，４’−チオ−ビス（３−メチル−６−ｔ−ブチルフェノール）、４，４’−イソプロピリデンジフェノール、２，４−ジ−ｔ−ブチルフェノールおよび６，６’−ジ−ｔ−ブチル−２，２’−メチレンジ−ｐ−クレゾールが挙げられる。
【０１１１】
実施形態において、遅延剤は安定ラジカルである。安定ラジカルの例としては、１−オキシル−２，２，６，６−テトラメチルピペリジン、１−オキシル−２，２，６，６−テトラメチルピペリジン−４−オール（ＴＥＭＰＯＬとも呼ばれる化合物）、１−オキシル−２，２，６，６−テトラメチルピペリジン−４−オン（ＴＥＭＰＯＮとも呼ばれる化合物）、１−オキシル−２，２，６，６−テトラメチル−４−カルボキシル−ピペリジン（４−カルボキシ−ＴＥＭＰＯとも呼ばれる化合物）、１−オキシル−２，２，５，５−テトラメチルピロリジン、１−オキシル−２，２，５，５−テトラメチル−３−カルボキシルピロリジン（３−カルボキシ−ＰＲＯＸＹＬとも呼ばれる）およびガルビノキシル（２，６−ジ−ｔｅｒｔ−ブチル−α−（３，５−ジ−ｔｅｒｔ−ブチル−４−オキソ−２，５−シクロヘキサジエン−１−イリデン）−ｐ−トリルオキシ）が挙げられる。
【０１１２】
実施形態において、遅延剤はカテコールである。カテコールの例としては、カテコール、４−ｔｅｒｔ−ブチルカテコール、および３，５−ジ−ｔｅｒｔ−ブチルカテコールが挙げられる。
【０１１３】
実施形態において、遅延剤はヒドロキノンである。ヒドロキノンの例としては、ヒドロキノン、２−メチルヒドロキノン、２−ｔｅｒｔ−ブチルヒドロキノン、２，５−ジ−ｔｅｒｔ−ブチルヒドロキノン、２，６−ジ−ｔｅｒｔ−ブチルヒドロキノン、２，６−ジメチルヒドロキノンおよび２，３，５−トリメチルヒドロキノンが挙げられる。
【０１１４】
ベンゾキノンの例としては、ベンゾキノン、２，３，５，６−テトラクロロ−１，４−ベンゾキノン、メチルベンゾキノン、２，６−ジメチルベンゾキノン、およびナフトキノン（ｎａｐｔｈｏｑｕｉｎｏｎｅ）が挙げられる。
【０１１５】
他の適切な遅延剤は、例えば、アルミニウム−Ｎ−ニトロソフェニルヒドロキシルアミン、ジエチルヒドロキシルアミンおよびフェノチアジンの群から選択され得る。
【０１１６】
実施形態において、遅延剤は、ヒドロキノン、２−メチルヒドロキノン、２−ｔｅｒｔ−ブチルヒドロキノン、２，５−ジ−ｔｅｒｔ−ブチルヒドロキノン、２，６−ジ−ｔｅｒｔ−ブチルヒドロキノン、２，６−ジメチルヒドロキノン、または２，３，５−トリメチルヒドロキノンを含む。実施形態において、遅延剤は、ヒドロキノン、２−メチルヒドロキノン、２−ｔｅｒｔ−ブチルヒドロキノン、２，５−ジ−ｔｅｒｔ−ブチルヒドロキノン、２，６−ジ−ｔｅｒｔ−ブチルヒドロキノン、２，６−ジメチルヒドロキノン、またはこれらの混合物を含む。実施形態において、遅延剤は、ヒドロキノン、２−メチルヒドロキノン、２−ｔｅｒｔ−ブチルヒドロキノン、２，５−ジ−ｔｅｒｔ−ブチルヒドロキノン、２，６−ジ−ｔｅｒｔ−ブチルヒドロキノン、またはこれらの混合物を含む。実施形態において、遅延剤は、２−メチルヒドロキノンまたは２−ｔｅｒｔ−ブチルヒドロキノンを含む。好ましくは、第１の粒子を形成するための組成物中の遅延剤の量は、少なくとも０．０００１、より好ましくは少なくとも０．０００５、更により好ましくは少なくとも０．００１０、最も好ましくは少なくとも０．００２５、特別には少なくとも０．００５０、より特別には少なくとも０．０１０、最も特別には少なくとも０．０２０、例えば少なくとも０．０２５、例えば少なくとも０．０３０、例えば少なくとも０．０４０、例えば少なくとも０．０５０、例えば少なくとも０．０６０、例えば少なくとも０．０７０、例えば少なくとも０．０８０、例えば少なくとも０．１００ｐｐｈである。第１の粒子を形成するための組成物中の遅延剤の量は、好ましくは最大で１０、より好ましくは最大で５、更により好ましくは最大で２、最も好ましくは最大で１、特別には最大で０．７５、より特別には最大で０．５０、最も特別には最大で０．２５、例えば最大で０．２０、例えば最大で０．１５０、例えば最大で０．１２５ｐｐｈである。好ましくは、微粒子組成物中の遅延剤の量は、少なくとも０．０２５ｐｐｈかつ最大で０．１２５ｐｐｈである。
【０１１７】
［液体組成物］
液体組成物は、噴霧、ジェッティング（例えば、圧電による）、サーマルもしくはバブルインクジェット、またはマスクもしくはステンシル上での付着などの任意の適切なプロセスを用いて、選択的に付着され得る。液体組成物は、少なくとも、第１の液体重合性基を含む第１の液体重合性成分を含む。
【０１１８】
［液体重合性成分］
液体重合性成分は、樹脂成分中の第１の重合性基と（共）重合することができる。実施形態において、液体重合性成分は、樹脂の第１の重合性基と（共）重合可能な反応性部分として不飽和を含む。液体重合性成分は、第１の液体重合性成分、第２の液体重合性成分などの１つまたは複数の液体重合性成分を含み得る。以下の開示が「液体重合性成分」または「液体重合性基」について言及する場合、第１、第２、および／または第３などの液体重合性成分または液体重合性基も開示される。液体重合性成分は、モノマー、オリゴマー、および／またはポリマーである成分、ならびに一官能性または多官能性であり得る成分を含み得る。
【０１１９】
液体重合性成分は液体重合性基を含む。実施形態において、液体重合性成分は、アクリレート基、メタクリレート基、または電子供与性基に結合した炭素−炭素二重結合を含む。実施形態において、重合性基は、ビニルエステル、ビニルエーテル、ビニルアミド、ビニルアミン、アクリレート、メタクリレート、またはイタコナートである。実施形態において、重合性基は、ビニルエステル、ビニルエーテル、ビニルアミン、アクリレート、またはメタクリレートである。実施形態において、液体重合性基は、ビニルエーテル、ビニルエステル、またはビニルアミンを含む。実施形態において、液体重合性基は、ウレタンビニルエーテルまたはウレタンビニルエステルを含む。
【０１２０】
例示的な（メタ）アクリレートとしては、イソボルニル（メタ）アクリレート、ボルニル（メタ）アクリレート、トリシクロデカニル（メタ）アクリレート、ジシクロペンタニル（メタ）アクリレート、ジシクロペンテニル（メタ）アクリレート、シクロヘキシル（メタ）アクリレート、ベンジル（メタ）アクリレート、４−ブチルシクロヘキシル（メタ）アクリレート、アクリロイルモルホリン、（メタ）アクリル酸、２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、カプロラクトンアクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、トリデシル（メタ）アクリレート、ウンデシル（メタ）アクリレート、ラウリル（メタ）アクリレート、ステアリル（メタ）アクリレート、イソステアリル（メタ）アクリレート、テトラヒドロフルフリル（メタ）アクリレート、ブトキシエチル（メタ）アクリレート、エトキシジエチレングリコール（メタ）アクリレート、ベンジル（メタ）アクリレート、フェノキシエチル（メタ）アクリレート、ポリエチレングリコールモノ（メタ）アクリレート、ポリプロピレングリコールモノ（メタ）アクリレート、メトキシエチレングリコール（メタ）アクリレート、エトキシエチル（メタ）アクリレート、メトキシポリエチレングリコール（メタ）アクリレート、メトキシポリプロピレングリコール（メタ）アクリレート、ジアセトン（メタ）アクリルアミド、ベータ−カルボキシエチル（メタ）アクリレート、フタル酸（メタ）アクリレート、ジメチルアミノエチル（メタ）アクリレート、ジエチルアミノエチル（メタ）アクリレート、ブチルカルバミルエチル（メタ）アクリレート、ｎ−イソプロピル（メタ）アクリルアミドフッ素化（メタ）アクリレート、７−アミノ−３，７−ジメチルオクチル（メタ）アクリレート、トリメチロールプロパントリ（メタ）アクリレート、ペンタエリトリトール（メタ）アクリレート、エチレングリコールジ（メタ）アクリレート、ビスフェノールＡジグリシジルエーテルジ（メタ）アクリレート、ジシクロペンタジエンジメタノールジ（メタ）アクリレート、［２−［１，１−ジメチル−２−［（１−オキソアリル）オキシ］エチル］−５−エチル−１，３−ジオキサン−５−イル］メチルアクリレート；３，９−ビス（１，１−ジメチル−２−ヒドロキシエチル）−２，４，８，１０−テトラオキサスピロ［５．５］ウンデカンジ（メタ）アクリレート、１，６−ビス−（２−メタクリロイルオキシ−エトキシカルボニルアミノ）−２，４，４−トリメチル−ヘキサン（ＵＤＭＡ）、ジペンタエリトリトールモノヒドロキシペンタ（メタ）アクリレート、プロポキシル化トリメチロールプロパントリ（メタ）アクリレート、プロポキシル化ネオペンチルグリコールジ（メタ）アクリレート、テトラエチレングリコールジ（メタ）アクリレート、ポリエチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリブタンジオールジ（メタ）アクリレート、トリプロピレングリコールジ（メタ）アクリレート、グリセロールトリ（メタ）アクリレート、リン酸モノ−およびジ（メタ）アクリレート、Ｃ７〜Ｃ２０アルキルジ（メタ）アクリレート、トリス（２−ヒドロキシエチル）イソシアヌラートトリ（メタ）アクリレート、トリス（２−ヒドロキシエチル）イソシアヌラート（メタ）アクリレート、ペンタエリトリトールトリ（メタ）アクリレート、ペンタエリトリトールテトラ（メタ）アクリレート、ジペンタエリトリトールヘキサ（メタ）アクリレート、トリシクロデカンジイルジメチルジ（メタ）アクリレート、および前述のモノマーのいずれかのアルコキシ化バージョン（例えば、エトキシル化および／またはプロポキシル化）が挙げられ、そして、ビスフェノールＡへのエチレンオキシドまたはプロピレンオキシド付加生成物であるジオールのジ（メタ）アクリレート、水素化ビスフェノールＡへのエチレンオキシドまたはプロピレンオキシド付加生成物であるジオールのジ（メタ）アクリレート、ジグリシジルエーテルのビスフェノールＡへの（メタ）アクリレート付加生成物であるエポキシ（メタ）アクリレート、ポリオキシアルキル化ビスフェノールＡのジアクリレート、およびトリエチレングリコールジビニルエーテル、ならびにヒドロキシエチルアクリレートの付加生成物も挙げられる。
【０１２１】
実施形態において、液体重合性成分はオリゴマーまたはポリマーを含む。実施形態において、液体重合性成分は、エポキシ（メタ）アクリレート、ウレタン（メタ）アクリレート、またはポリエステル（メタ）アクリレートを含む。
【０１２２】
実施形態において、液体重合性成分は、ビスフェノールＡジグリシジルエーテルジ（メタ）アクリレート、エトキシル化またはプロポキシル化ビスフェノールＡまたはビスフェノールＦジ（メタ）アクリレート、ジシクロペンタジエンジメタノールジ（メタ）アクリレート、［２−［１，１−ジメチル−２−［（１−オキソアリル）オキシ］エチル］−５−エチル−１，３−ジオキサン−５−イル］メチルアクリレート、ジペンタエリトリトールモノヒドロキシペンタ（メタ）アクリレート、ジペンタエリトリトールヘキサ（メタ）アクリレート、プロポキシル化トリメチロールプロパントリ（メタ）アクリレート、プロポキシル化ネオペンチルグリコールジ（メタ）アクリレート、及びこれらの任意の組合せからなる群から選択される。
【０１２３】
例示的なビニルエーテルとしては、モノ（アルコール）官能化ビニルエーテル、例えば６−ヒドロキシヘキシルビニルエーテル、４−ヒドロキシブチルビニルエーテル、２−ヒドロキシエチルビニルエーテル、ヒドロキシブチルビニルエーテル、ヒドロキシエチルビニルエーテル、ジエチレングリコールモノビニルエーテル、または４−（ヒドロキシルメチル）シクロヘキシルメチルビニルエーテル（１，４−シクロヘキサンジメタノールビニルエーテル）が挙げられるが、これらに限定されない。更なるビニルエーテルには、ジ（アルコール官能化ビニルエーテル、例えば、ヘキサンジオールジビニルエーテル、１，４−シクロヘキサンジメタノールジビニルエーテル、ブタンジオールジビニルエーテル、ジエチレングリコールジビニルエーテル、またはトリエチレングリコールジビニルエーテルが含まれる。
【０１２４】
例示的なビニルエステルとしては、ヒドロキシルビニルエステル、および当業者に周知の方法のいずれかで調製されたものが挙げられるが、これらに限定されない。ヒドロキシルビニルエステルは、通常、第３級アミンの存在下でアセトアルデヒドと酸クロリドの反応によって調製され、ヒドロキシルビニルエステルの調製方法は当該技術分野において知られている。
【０１２５】
例示的なビニルアミンとしては、ビニルイミダゾール、ジメチルビニルアミン、およびＮ−ビニルカルバゾールが挙げられる。例示的なビニルアミドとしては、Ｎ−ビニルカプロラクタム、Ｎ−ビニルピロリドン、およびＮ−ビニルホルムアミドが挙げられる。
【０１２６】
実施形態において、液体組成物は、第１の液体重合性成分および第２の液体重合性成分を含む。実施形態において、第２の液体重合性基は、アクリレート、メタクリレート、フマラート、マレアート、またはイタコナートを含む。実施形態において、第１の液体重合性成分は第１の液体重合性基を含み、第１の液体重合性基は第１の樹脂重合性基と（共）重合することができる炭素−炭素二重結合を含み、そして第２の液体重合性成分は第２の液体重合性基を含み、第２の液体重合性基は電子吸引性基に直接結合した炭素−炭素二重結合を含む。実施形態において、第２の液体重合性基は、第１の液体重合性基と（共）重合することができる。実施形態において、第２の液体重合性基は、第１の樹脂重合性基または第２の樹脂重合性基などの樹脂成分中の重合性基と（共）重合することができる。実施形態において、第１の液体重合性基はビニルエーテルを含み、第２の液体重合性基はフマラートを含む。
【０１２７】
実施形態において、液体組成物は、第１の液体重合性成分と、第２の液体重合性基を含む第２の液体重合性成分とを含み、第２の液体重合性基は、第１の液体重合性基と（共）重合することができない。実施形態において、第２の液体重合性基は、エポキシまたはオキセタンを含む。
【０１２８】
実施形態において、液体組成物中の液体重合性成分は、液体組成物の全重量を基準として、少なくとも７０、少なくとも８０、少なくとも９０、少なくとも９２、少なくとも９５、少なくとも９６、少なくとも９７、または少なくとも９８ｗｔ％である。実施形態において、液体組成物中の液体重合性成分の量は、液体組成物の全重量を基準として、最大で９９．９、最大で９９．５、最大で９９、最大で９８、または最大で９５ｗｔ％である。実施形態において、液体重合性成分の量は、液体組成物の全重量を基準として９５〜９９．９ｗｔ％である。実施形態において、液体重合性成分の量は、液体組成物の全重量を基準として９８〜９９．５ｗｔ％である。
【０１２９】
［任意選択的な促進剤］
実施形態において、促進剤は液体組成物中に存在する。促進剤が熱ラジカル開始剤と接触されると、熱ラジカル開始剤は、促進剤が存在しない場合に熱ラジカル開始剤が分解可能である温度よりも低い温度で分解可能である。実施形態において、促進剤は微粒子組成物中に付加的に存在し、熱ラジカル開始剤は液体組成物中に付加的に存在する。実施形態において、液体組成物を微粒子組成物上に付着させた後、促進剤は熱ラジカル開始剤と接触され、それにより、促進剤が存在しない場合に熱ラジカル開始剤が十分なラジカルを生成することができる温度よりも低い温度において、熱ラジカル開始剤に十分なラジカルを生成させる。実施形態において、促進剤が存在しない場合に熱ラジカル開始剤が十分なラジカルを生成することができる温度は微粒子組成物の温度よりも高いが、促進剤の存在下で熱ラジカル開始剤がラジカルを生成することができる温度は、微粒子組成物の温度よりも低い。
【０１３０】
実施形態において、促進剤は、アミン、アセトアセトアミド、アンモニウム塩、遷移金属化合物、またはこれらの混合物である。
【０１３１】
実施形態において、促進剤はアミンである。実施形態において、促進剤は第３級アミンである。実施形態において、促進剤は、芳香族環に直接結合した電子供与性基を含む芳香族第３級アミンである。実施形態において、促進剤は、第３級アミンに結合したβ−ヒドロキシアルキルを含む。実施形態において、促進剤は、Ｎ，Ｎ−ジメチルアニリン、Ｎ，Ｎ−ジエチルアニリン、Ｎ，Ｎ−ジイソプロパノール（ｄｉｉｏｓｏｐｒｏｐａｎｏｌ）−パラ−トルイジン、Ｎ，Ｎ−ジメチル−ｐ−トルイジン、Ｎ，Ｎ−ビス（２−ヒドロキシエチル）キシリジン、Ｎ，Ｎ−ジメチルナフチルアミン、Ｎ，Ｎ−ジメチルトルイジン、ジイソプロパノール−ｐ−トルイジン、またはエチルＮ，Ｎ−ジメチルアミノベンゾアートである。
【０１３２】
実施形態において、促進剤は遷移金属化合物である。好ましくは、遷移金属は２１〜７９の原子番号を有する。適切な遷移金属の例は、以下の遷移金属Ｓｃ、Ｔｉ、Ｖ、Ｃｒ、Ｍｎ、Ｆｅ、Ｃｏ、Ｎｉ、Ｃｕ、Ｚｎ、Ｍｏ、Ｗのものである。実施形態において、遷移金属はＭｎ、Ｆｅ、Ｃｏ、またはＣｕである。実施形態において、遷移金属はＭｎ、Ｆｅ、またはＣｕである。銅化合物が使用される場合、それは、例えば、Ｃｕ＋塩またはＣｕ２＋塩の形態であり得る。マンガン化合物が使用される場合、それは、例えば、Ｍｎ２＋塩またはＭｎ３＋塩の形態であり得る。コバルト化合物が使用される場合、それは、例えば、Ｃｏ２＋塩の形態であり得る。
【０１３３】
実施形態において、遷移金属化合物は、遷移金属塩、遷移金属錯体、またはこれらの混合物である。実施形態において、促進剤は、遷移金属有機酸塩または遷移金属有機酸塩の誘導体である。促進剤として適した遷移金属化合物の例は、遷移金属カルボン酸塩および遷移金属アセト酢酸塩、例えば遷移金属エチルヘキサン酸塩である。
【０１３４】
遷移金属化合物の反応性に応じて、開始系の反応性は、共促進剤を用いて更に増強され得る。実施形態において、液体組成物は共促進剤を含む。実施形態において、組成物は共促進剤を含む。共促進剤は促進剤と同じ組成物（液体または微粒子）中にあってもよいし、あるいは異なる組成物（液体または微粒子）中にあってもよい。共促進剤は熱ラジカル開始剤と同じ組成物（液体または微粒子）中にあってもよいし、あるいは異なる組成物（液体または微粒子）中にあってもよい。
【０１３５】
共促進剤の例としては、１，３−ジオキソ化合物、塩基および、チオールを含む化合物が挙げられる。実施形態において、共促進剤は液体組成物中に存在し、１，３−ジオキソ化合物である。実施形態において、共促進剤は液体組成物中に存在し、１，３−ジケトン、１，３−ジアルデヒド、１，３−ケトアルデヒド、１，３−ケトエステル、または１，３−ケトアミドを含む。
【０１３６】
実施形態において、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、少なくとも１０℃、少なくとも２０℃、少なくとも３０℃、少なくとも４０℃、少なくとも５０℃、少なくとも６０℃、少なくとも７０℃、または少なくとも８０℃である。実施形態において、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、最大で５０℃、最大で６０℃、最大で７０℃、最大で８０℃、最大で９０℃、最大で１００℃、最大で１２５℃、最大で１５０℃、最大で１７５℃、最大で２００℃、最大で２２５℃、または最大で２５０℃である。実施形態において、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、３０℃〜２００℃である。実施形態において、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、３０℃〜１００℃である。
【０１３７】
実施形態において、熱ラジカル開始剤が促進剤と接触していないときに熱ラジカル開始剤が６分以下の半減期を有する温度は、１００℃以上、１１０℃以上、１２０℃以上、１３０℃以上、１４０℃以上、または１５０℃以上であり、そして熱ラジカル開始剤が促進剤と接触しているときに熱ラジカル開始剤が６分以下の半減期を有する温度は、９０℃以下、８０℃以下、７０℃以下、６０℃以下、５０℃以下、４０℃以下、または３０℃以下である。実施形態において、熱ラジカル開始剤が促進剤と接触していないときに熱ラジカル開始剤が６分以下の半減期を有する温度は、７０℃以上、８０℃以上、９０℃以上、１００℃以上、１１０℃以上、１２０℃以上、１３０℃以上、１４０℃以上、または１５０℃以上であり、そして熱ラジカル開始剤が促進剤と接触しているときに熱ラジカル開始剤が６分以下の半減期を有する温度は、６０℃以下、５０℃以下、４０℃以下、または３０℃以下である。実施形態において、熱ラジカル開始剤が促進剤と接触していないときに熱ラジカル開始剤が６分以下の半減期を有する温度は、５０℃以上、６０℃以上、７０℃以上、８０℃以上、９０℃以上、１００℃以上、１１０℃以上、１２０℃以上、１３０℃以上、１４０℃以上、または１５０℃以上であり、そして熱ラジカル開始剤が促進剤と接触しているときに熱ラジカル開始剤が６分以下の半減期を有する温度は、４０℃以下または３０℃以下である。実施形態において、熱ラジカル開始剤が促進剤と接触しているときに熱ラジカル開始剤が６分以下の半減期を有する温度は、２０℃〜５０℃である。
【０１３８】
実施形態において、液体組成物中の促進剤の量は、液体組成物の全重量を基準として、少なくとも０．０１、少なくとも０．１、少なくとも０．２、少なくとも０．５、少なくとも１、少なくとも２、または少なくとも３ｗｔ％である。実施形態において、液体組成物中の促進剤の量は、液体組成物の全重量を基準として、最大で８、最大で６、最大で５、最大で３、または最大で２ｗｔ％である。実施形態において、促進剤の量は、液体組成物の全重量を基準として０．１〜５ｗｔ％である。実施形態において、促進剤の量は、液体組成物の全重量を基準として０．５〜２ｗｔ％である。
【０１３９】
［任意選択的な液体ラジカル開始剤］
実施形態において、液体組成物は更に液体ラジカル開始剤を含む。液体ラジカル開始剤という用語は、液体組成物中のラジカル開始剤を指すために使用される。液体ラジカル開始剤は、それ自体が液体である必要はない。しかしながら、実施形態において、液体ラジカル開始剤は３０℃で液体である。液体ラジカル開始剤は、第１の樹脂および／または液体重合性成分の重合をもたらすラジカルを生成することができる。実施形態において、液体ラジカル開始剤は、上記のような熱ラジカル開始剤である。
【０１４０】
実施形態において、液体ラジカル開始剤はラジカル光開始剤である。実施形態において、液体ラジカル開始剤は、ベンゾイルホスフィンオキシド、アリールケトン、ベンゾフェノン、ヒドロキシル化ケトン、ｌ−ヒドロキシフェニルケトン、ケタール、メタロセン、およびこれらの任意の組合せからなる群から選択される。
【０１４１】
実施形態において、液体組成物は、２，４，６−トリメチルベンゾイルジフェニルホスフィンオキシドおよび２，４，６−トリメチルベンゾイルフェニル、エトキシホスフィンオキシド、ビス（２，４，６−トリメチルベンゾイル）−フェニルホスフィンオキシド、２−メチル−１−［４−（メチルチオ）フェニル］−２−モルホリノプロパノン−１、２−ベンジル−２−（ジメチルアミノ）−１−［４−（４−モルホリニル）フェニル］−１−ブタノン、２−ジメチルアミノ−２−（４−メチル−ベンジル）−１−（４−モルホリン−４−イル−フェニル）−ブタン−１−オン、４−ベンゾイル−４’−メチルジフェニルスルフィド、４，４’−ビス（ジエチルアミノ）ベンゾフェノン、および４，４’−ビス（Ｎ，Ｎ’−ジメチルアミノ）ベンゾフェノン（ミヒラーケトン）、ベンゾフェノン、４−メチルベンゾフェノン、２，４，６−トリメチルベンゾフェノン、ジメトキシベンゾフェノン、ｌ−ヒドロキシシクロヘキシルフェニルケトン、フェニル（１−ヒドロキシイソプロピル）ケトン、２−ヒドロキシ−１−［４−（２−ヒドロキシエトキシ）フェニル］−２−メチル−１−プロパノン、４−イソプロピルフェニル（１−ヒドロキシイソプロピル）ケトン、オリゴ−［２−ヒドロキシ−２−メチル−１−［４−（１−メチルビニル）フェニル］プロパノン］、カンファーキノン、４，４’−ビス（ジエチルアミノ）ベンゾフェノン、ベンジルジメチルケタール、ビス（イータ５−２−４−シクロペンタジエン−１−イル）ビス［２，６−ジフルオロ−３−（１Ｈ−ピロール−１−イル）フェニル］チタン、ならびにこれらの任意の組合せを含むラジカル光開始剤を含む。
【０１４２】
実施形態において、液体組成物は、ベンゾイルホスフィンオキシド、例えば、２，４，６−トリメチルベンゾイルジフェニルホスフィンオキシド（ＢＡＳＦからのＬｕｃｉｒｉｎ  ＴＰＯ）および２，４，６−トリメチルベンゾイルフェニル，エトキシホスフィンオキシド（ＢＡＳＦからのＬｕｃｉｒｉｎ  ＴＰＯ−Ｌ）、ビス（２，４，６−トリメチルベンゾイル）−フェニルホスフィンオキシド（ＣｉｂａからのＩｒｇａｃｕｒｅ  ８１９またはＢＡＰＯ）、２−メチル−１−［４−（メチルチオ）フェニル］−２−モルホリノプロパノン−１（ＣｉｂａからのＩｒｇａｃｕｒｅ  ９０７）、２−ベンジル−２−（ジメチルアミノ）−１−［４−（４−モルホリニル）フェニル］−１−ブタノン（ＣｉｂａからのＩｒｇａｃｕｒｅ  ３６９）、２−ジメチルアミノ−２−（４−メチル−ベンジル）−１−（４−モルホリン−４−イル−フェニル）−ブタン−１−オン（ＣｉｂａからのＩｒｇａｃｕｒｅ  ３７９）、４−ベンゾイル−４’−メチルジフェニルスルフィド（ＣｈｉｔｅｃからのＣｈｉｖａｃｕｒｅ  ＢＭＳ）、４，４’−ビス（ジエチルアミノ）ベンゾフェノン（ＣｈｉｔｅｃからのＣｈｉｖａｃｕｒｅ  ＥＭＫ）、ならびに４，４’−ビス（Ｎ，Ｎ’−ジメチルアミノ）ベンゾフェノン（ミヒラーケトン）などを含むラジカル光開始剤を含む。またこれらの混合物も適している。
【０１４３】
付加的に、使用される電磁ラジカルの波長に応じて、ラジカル光開始剤と共に光増感剤が有用であり得る。適切な光増感剤の例としては、アントラキノン、例えば、２−メチルアントラキノン、２−エチルアントラキノン、２−ｔｅｒｔブチルアントラキノン、１−クロロアントラキノン、および２−アミルアントラキノン、チオキサントンおよびキサントン、例えば、イソプロピルチオキサントン、２−クロロチオキサントン、２，４−ジエチルチオキサントン、および１−クロロ−４−プロポキシチオキサントン、メチルベンゾイルホルマート（ＣｉｂａからのＤａｒｏｃｕｒ  ＭＢＦ）、メチル−２−ベンゾイルベンゾアート（ＣｈｉｔｅｃからのＣｈｉｖａｃｕｒｅ  ＯＭＢ）、４−ベンゾイル−４’−メチルジフェニルスルフィド（ＣｈｉｔｅｃからのＣｈｉｖａｃｕｒｅ  ＢＭＳ）、４，４’−ビス（ジエチルアミノ）ベンゾフェノン（ＣｈｉｔｅｃからのＣｈｉｖａｃｕｒｅ  ＥＭＫ）が挙げられる。
【０１４４】
液体ラジカル開始剤は、液体組成物の全重量を基準として、液体組成物の約１０ｗｔ％までで存在することができ、特定の実施形態では、液体組成物の約６ｗｔ％まで、更なる実施形態では、液体組成物の重量により約０．０１ｗｔ％〜約５ｗｔ％で存在し得る。実施形態において、液体組成物は、液体組成物の全重量を基準として、０．１ｗｔ％〜４ｗｔ％の液体ラジカル開始剤を含む。
【０１４５】
［任意選択的な可塑剤］
実施形態において、液体組成物は更に可塑剤を含む。実施形態において、可塑剤は液体である。実施形態において、可塑剤はポリアルキレンエーテルである。実施形態において、可塑剤は、デカノール、グリセロール、エチレングリコール、ジエチレングリコール、ポリエチレングリコール、プロピレングリコール、または脂肪酸である。実施形態において、可塑剤は、フタル酸ジオクチルなどのジアルキルフタラートである。実施形態において、可塑剤は、トリメリット酸トリメチル、トリメリット酸トリ−（２−エチルヘキシル）、トリメリット酸トリ−（ｎ−オクチル，ｎ−デシル）、トリメリット酸トリ−（ヘプチル，ノニル）、トリメリット酸ｎ−オクチル、アジピン酸ビス（２−エチルヘキシル）、アジピン酸ジメチル、アジピン酸モノメチル、アジピン酸ジオクチル、セバシン酸ジブチル、マレイン酸ジブチル、またはマレイン酸ジイソブチルである。実施形態において、可塑剤の量は、全液体組成物の２５、２０、１５、または１０ｗｔ％未満である。実施形態において、可塑剤の量は、全液体組成物の１、５、１０、または２０ｗｔ％よりも多い。
【０１４６】
［任意選択的な吸収剤］
実施形態において、液体組成物または微粒子組成物は更に吸収剤を含む。吸収剤は、電磁放射線を吸収することができる。実施形態において、吸収剤は、赤外光、近赤外光、および可視光のうちの１つまたは複数を吸収する。吸収剤を包含させ、液体組成物が選択的に付着された微粒子組成物の層の複数の位置に電磁放射線を照射する任意選択のステップを実行することにより、吸収剤が存在する微粒子組成物の層においてより高い温度を得ることができる。吸収剤により吸収される波長は、電磁放射線の波長と重複しなければならない。
【０１４７】
より高い温度を達成することで、熱ラジカル開始剤は、吸収剤の非存在下で生成され得るよりも多いラジカルを生成し得る。好ましくは、吸収剤は液体組成物中に存在し、それにより、吸収剤が付着されていない微粒子組成物の領域と比べて、吸収剤が付着された微粒子組成物の領域において温度の上昇が起こる。
【０１４８】
実施形態において、吸収剤は、顔料、染料、金属粒子、またはカーボンブラックである。
【０１４９】
更なる任意選択的なステップにおいて、阻害剤は微粒子組成物上に付着され得る。阻害剤は、微粒子組成物、および任意選択的に液体組成物の硬化を阻害するために有用であり得る。阻害剤は、例えば、遅延剤、反射剤、またはバリアであり得る。適切な遅延剤は、上記の通りである。
【０１５０】
反射剤は、電磁放射線を反射する働きをする。例えば、液体組成物が選択的に付着された微粒子組成物の層の複数の位置に電磁放射線を照射する任意選択的なステップが実行される場合、反射剤は、硬化を促進することが所望されない微粒子組成物の領域に付着され得る。実施形態において、反射剤は、液体組成物が付着されていない位置に選択的に付着される。
【０１５１】
可能性のある反射剤は、顔料または染料、例えば金属インクまたは銀顔料である。セラミック粉末などの反射粉末または断熱材が使用されてもよい。反射剤は、水または別の溶媒などの適切な担体と共に存在し得る。
【０１５２】
バリアは、微粒子組成物と液体組成物との間のバリアとして働く。従って、このような材料は、液体組成物が微粒子組成物と接触するまたはそれに浸透する能力に影響を与え得る。実施形態において、バリアはシリコーンである。
【０１５３】
実施形態において、液体組成物は着色剤を含み、着色剤は顔料または染料を含む。このようにして、最終の３次元物体は、目に見える色が提供され得る。
【０１５４】
実施形態において、液体組成物は界面活性剤を含む。界面活性剤は液体組成物の表面張力を低下させ、従って、液体組成物による微粒子組成物の湿潤を改善するために使用され得る。例示的な界面活性剤は、ｉ）シリコーンならびにｉｉ）エチレンオキシドおよび／またはプロピレンオキシドのブロックコポリマーである。実施形態において、界面活性剤は、ｉ）ポリジメチルシロキサンのブロックと、ｉｉ）エチレンオキシドのブロックおよび／またはプロピレンオキシドのブロックとを含む直鎖ブロックコポリマーである。実施形態において、界面活性剤は、ポリジメチルシロキサン骨格と、エチレンオキシドのブロックおよび／またはプロピレンオキシドのブロックのペンダント基とを含むポリマーである。例示的な界面活性剤は、Ｍｏｍｅｎｔｉｖｅ（商標）からのＳｉｌｗｅｔ（登録商標）製品である。更に例示的な界面活性剤は、ポリアクリレートおよびナフタ／メトキシプロパノールアセタート、例えば、特定の表面添加剤、排気添加剤、またはＢＹＫから入手可能な湿潤もしくは排気添加剤、例えばＢＹＫからの非シリコーン湿潤もしくは排気添加剤である。更に例示的な界面活性剤は、フッ素系界面活性剤、例えばＮｏｖｅｃ  ＦＣ４４３０、Ｎｏｖｅｃ  ＦＣ４４３２、およびＺｏｎｙｌ  ＦＳＯである。
【０１５５】
実施形態において、液体組成物は、３次元物体の一部分を表す複数のボクセルに従って、微粒子組成物の層の上に選択的に分配される。ボクセルは３次元ピクセルであり、定義された体積を有し得る。ボクセルの体積は、３次元物体の形成方法の解像度に対応し得る。例えば、ボクセルは、特定の深さの微粒子組成物を硬化させることができる、選択的に分配された液体組成物の液滴の大きさによって定義することができる。従って、ボクセル体積は、硬化され得る関連微粒子組成物の深さのサイズを乗じた液滴の面積に対応し得る。
【０１５６】
特定の実施形態では、種々の重合性基種のモル比は制御される。実施形態において、ボクセル当たりのビニルエーテル基のフマラートおよびマレアート基に対するモル比は、５：１〜１：５である。実施形態において、ボクセル当たりのビニルエーテル基のフマラートおよびマレアート基に対するモル比は、１．５：１〜１：１．５である。実施形態において、ボクセル当たりのビニルエーテル基のフマラートおよびマレアート基に対するモル比は、１．１：１〜１：１．１である。実施形態において、ボクセル当たりのメタクリレート基対ビニルエーテル基対フマラートおよびマレアート基のモル比は、４．５：２．５：１〜３．５：１．５：１である。
【０１５７】
特定の実施形態では、微粒子組成物および液体組成物の量は、ボクセル当たりに存在するそれぞれの量に基づいて定義され得る。実施形態において、ボクセル当たりの微粒子組成物の重量の液体組成物の重量に対する比は、３０：７０〜７０：３０である。実施形態において、ボクセル当たりの微粒子組成物の重量の液体組成物の重量に対する比は、９５：５〜５０：５０である。
【０１５８】
実施形態において、熱ラジカル開始剤は過酸化物であり、促進剤が存在し、かつアミンであり、ボクセル当たりの過酸化物のアミンに対するモル比は、０．１：２、０．２：１．５、または０．５：１．１である。実施形態において、促進剤が存在し、かつ遷移金属化合物であり、遷移金属化合物の量は、ボクセル当たりの微粒子組成物＋液体組成物１ｋｇにつき、少なくとも０．０１、少なくとも０．０５、少なくとも０．１ｍｍｏｌである。実施形態において、促進剤が存在し、かつ遷移金属化合物であり、遷移金属化合物の量は、ボクセル当たりの微粒子組成物＋液体組成物１ｋｇにつき、最大で１０、最大で５、または最大で３ｍｍｏｌである。実施形態において、促進剤が存在し、かつ遷移金属化合物であり、遷移金属化合物の量は、ボクセル当たりの微粒子組成物＋液体組成物１ｋｇにつき１〜３ｍｍｏｌである。
【０１５９】
更なる実施形態は、前述の微粒子組成物および液体組成物を含む、積層造形プロセスにより物体を形成するための材料のキットに関する。更なる実施形態は、前述の方法または材料のキットから形成された３次元物体に関する。
【０１６０】
［測定方法］
他に言及されない限り、本特許出願において報告または特許請求される任意の測定値は以下のように得られる。
【０１６１】
ガラス転移温度（Ｔｇ）、融解温度（Ｔｍ）、結晶化温度（Ｔｃ）、融解エンタルピー（ΔＨｍ）、結晶化エンタルピー（ΔＨＣ）、および反応エンタルピー（ΔＨｒ）測定は、Ｎ２雰囲気中、Ｒｅｆｒｉｇｅｒａｔｅｄ  Ｃｏｏｌｉｎｇ  Ｓｙｓｔｅｍ  ９０を備えたＴＡ  ｉｎｓｔｒｕｍｅｎｔｓ  ＤＳＣ  Ｑ２０００において、示差走査熱量測定（ＤＳＣ）により実行され、インジウムで較正される。シグナルの処理（ＤＳＣサーモグラム、熱流量対温度）は、ＴＡ  ｉｎｓｔｒｕｍｅｎｔｓからのＡｌカップ内の８±５ｍｇのサンプルを用いて、ＴＡ  ｉｎｓｔｒｕｍｅｎｔｓにより提供されるＵｎｉｖｅｒｓａｌ  Ａｎａｌｙｓｉｓ  ２０００ソフトウェアバージョン４．５ａを使用して実行される。加熱速度は５℃／分である。
【０１６２】
酸価およびヒドロキシル価は、それぞれＩＳＯ  ２１１４−２０００およびＩＳＯ  ４６２９−１９７８に従って、滴定により決定される。ＮＣＯ価は、ＡＳＴＭ  Ｄ  ２５７２−９７に従って測定される。
【０１６３】
数平均分子量（Ｍｎ）は、０．８％酢酸で変性された安定化テトラヒドロフラン（ＴＨＦ）を４０℃で溶離液として１ｍＬ／分で使用し、そして４０℃でＡｌｌｉａｎｃｅ  Ｗａｔｅｒｓ  ２４１４屈折率検出器を用いて、２本の連続ＰＬ−ゲルカラム、Ｍｉｘｅｄ−Ｃ型、ｌ／ｄ＝３００／７．５ｍｍ（Ｐｏｌｙｍｅｒ  Ｌａｂｏｒａｔｏｒｉｅｓ）、カラム粒子サイズ１０μｍを備えたＡｌｌｉａｎｃｅ  Ｗａｔｅｒｓ  ２６９５  ＧＰＣにおいてＧＰＣにより測定される。５００〜７×１０６ｇ／モルの分子量範囲を有するポリスチレン標準物セットを使用して、ＧＰＣ装置を較正する。
【０１６４】
以下の実施例は本発明を更に解明するのに役立つが、決してその範囲を限定すると解釈されてはならない。
【０１６５】
［実施例］
実施例で使用される種々の成分のいくつかは、以下の表０．１および０．２に記載される。ＷＰＵは、不飽和当たりの重量（ｗｅｉｇｈｔ  ｐｅｒ  ｕｎｓａｔｕｒａｔｉｏｎ）である。ＷＰＵは、製造された材料の重量を、添加した不飽和のモル数で割ることによって計算される。
【０１６６】
【表１】
2019521883.tif 000004
【０１６７】
【表２】
2019521883.tif 000005
【０１６８】
［特定の樹脂成分の形成］
ＳＯＥＡは以下のように形成される。最初に、ポリエステルポリオールを形成する：２０モルのテレフタル酸、２０モルのネオペンチルグリコールおよび１モルのトリメチロールプロパンを、酸価が１０未満になるまで１８０〜２４０℃において０．１％のＢｕＳｎＣｌ（ＯＨ）２を用いてエステル化する。次に、得られたポリエステルポリオールを以下のようにアクリレート化する。ステップ１のポリエステルポリオールを１２０℃に冷却し、１０５モル％のアクリル酸（ＯＨ量に対して）、１５ｗｔ％のトルエン、１ｗｔ％のｐ−トルエンスルホン酸（ＰＴＳＡ）、および０．２ｗｔ％のジブチルヒドロキノン（全てポリエステルポリオール＋アクリル酸の量に基づく）と混合する。反応混合物を通して空気をパージし、トルエンが沸騰するまで温度を上昇させる。次に、Ｄｅａｎ−Ｓｔａｒｋ装置を備えたフラスコ内で、混合物を８時間還流させる（１２０〜１４０℃）。必要に応じて、圧力を低下させて、トルエンの還流を保持する。８時間後にサンプルを取り、電位差により滴定して、遊離ＰＴＳＡに属する酸価（ＡＶ１）およびカルボン酸の酸価（ＡＶ２）を決定する。１０５モル％（ＰＴＳＡのＡＶ１に対して）の３−エチル−３−ヒドロキシメチルオキセタンを添加して、ＰＴＳＡを中和する。１５分後にサンプルを取り、ＡＶ１＝０であるかどうかを検査し、続いて、１６０℃および５０ｍｍＨｇにおける蒸留により溶媒および残留アクリル酸を除去する。最終値は、ＡＶ１＝０およびＡＶ２＝８．９である。樹脂のＴｇ（ＤＳＣ）は４５℃である。
【０１６９】
ＵＰＥｃｒｙｓは以下のように形成される。温度計と、攪拌器と、合成中に形成された水を除去するための蒸留デバイスとを取り付けた反応容器に、１．０ｇのスズ触媒、ジエチレングリコール（１８７．５ｇ）および１，６−ヘキサンジオール（８７５．９ｇ）を入れる。混合物が融解するまで容器を１５０℃に加熱する。次に、窒素流の下でテレフタル酸（１１１７．９ｇ）を添加し、水がもう捕集されなくなるまで反応水を蒸留しながら、温度を徐々に２５０℃まで上昇させる。反応混合物を１８０℃に冷却し、フマル酸（１５３．９ｇ）を添加し、その後、水を留去しながら温度を２０５℃に上昇させる。水がもう捕集されなくなったら真空を２．５時間適用し、その後、樹脂をアルミニウム箔上に排出し、室温に保持する。酸価（ＡＶ）＝２．６ｍｇＫＯＨ／ｇおよびＯＨ＝５４．３ｍｇＫＯＨ／ｇ。ＤＳＣは、５℃／分で−５０から１７５℃まで２回のランで行われ、ランの合間の冷却速度は最大（プログラムにおける「ジャンプ」）である。２回目のランからのデータをとる：Ｔｇ＝−１０．４℃、Ｔｃ＝６．３℃およびＴｍ＝１０９．５℃（ここで、ＴｃおよびＴｍは樹脂の結晶化温度および融解温度（ピークの頂点）である）。融解エンタルピーは３８Ｊ／ｇである。
【０１７０】
非官能性ＰＥは以下のように形成される。温度計と、攪拌器と、合成中に形成された水を除去するための蒸留デバイスとを取り付けた反応容器に、３．４ｇのスズ触媒および１，２プロパンジオール（１８４７．８ｇ）を入れる。容器を１５０℃に加熱し、テレフタル酸（３５０３．４ｇ）を窒素流の下で添加し、その後、水がもう捕集されなくなるまで反応水を留去しながら、温度を徐々に２４５℃まで上昇させる。反応混合物を２１５℃に冷却し、真空を３時間適用し、その後、樹脂のＡＶは３．７である。材料を１８０℃に冷却し、２６．２ｇのエチレンカーボネートを添加し、一晩放置させる。翌日、樹脂を２００℃に加熱し、真空を２．５時間適用し、その後、材料をアルミニウム箔上に排出し、室温に保持する。ＡＶ＝１．８ｍｇＫＯＨ／ｇおよびＯＨ＝３８．９ｍｇＫＯＨ／ｇ。Ｔｇ測定のために、サンプルをＤＳＣにおいて４０℃／分で１５０℃まで加熱し、１０分間保持する。０℃まで急速に冷却した後、樹脂を５℃／分で１００℃まで加熱し、６７．９℃のＴｇが測定される。
【０１７１】
ＰＵ−ｍａは以下のように形成される。１５２．０４ｇのヘキサメチレンジイソシアネートを攪拌しながら反応容器に添加し、７０℃に加熱する。ＴＩＢ  ｃｈｅｍｉｃａｌｓからの０．０４ｇのＴＩＢ  ｃａｔ  ７１６（（ビスマス（ネオデカノアート））を次に添加する。１０分間にわたって、４７．９６ｇのジエチレングリコールを添加する。この供給プロセスの間、温度は９０〜９２℃に保持される。供給が完了したら、混合物を９０〜９２℃に５分間保持する。５分後に、ＴＩＢ  ｃｈｅｍｉｃａｌｓからの０．０４ｇのＴＩＢ  ｃａｔ  ７１６（（ビスマス（ネオデカノアート））および０．０４ｇの２，６−ジ−ｔｅｒｔ−ブチル−４−メチルフェノールを反応混合物に素早く添加する。次に、１０５．８７ｇの２，−ヒドロキシエチルメタクリレートを４０分間にわたってゆっくり添加する。この供給プロセスの間、温度を９０〜９２℃に保持する。供給が完了したら、ＡｋｚｏＮｏｂｅｌからの６．１１ｇのＴｒｉｇｏｎｏｘ（登録商標）Ｃ（ｔＢｕ−ペルオキシベンゾアート）を反応器相（ｒｅａｃｔｏｒ  ｐｈａｓｅ）に素早く添加する。この添加の後、混合物を更に５分間攪拌し、室温まで冷却する。冷却すると材料は結晶化する。
【０１７２】
ＰＥ−Ｕ−ｍａは以下のように形成される。温度計と、攪拌器と、合成中に形成された水を除去するための蒸留デバイスとを取り付けた反応容器に、１．０ｇのスズ触媒、ジエチレングリコール（１７２．４ｇ）および１，６−ヘキサンジオール（８４８．９ｇ）を入れる。窒素流の下、混合物が融解するまで容器を１５０℃に加熱する。窒素流の下でテレフタル酸（１１００．４ｇ）およびイソフタル酸（１９４．０ｇ）を添加する。水の形成がもう見えなくなるまで反応水を蒸留しながら、温度を徐々に２６０℃まで上昇させる。反応混合物を２２０℃に冷却し、真空を２．５時間適用する。次に、樹脂をアルミニウム箔上に排出し、室温に保持する。ＡＶ＝０．７ｍｇＫＯＨ／ｇおよびＯＨ＝４１．２ｍｇＫＯＨ／ｇ。ＤＳＣは、５℃／分で−５０から−１７５℃まで２回のランで実施され、ランの合間の冷却速度は最大（プログラムにおける「ジャンプ」）である。２回目のランからのデータをとる：Ｔｇ＝−２．７℃、Ｔｃ＝２１．４℃、およびＴｍ＝１０８．９℃（ここで、ＴｃおよびＴｍは、樹脂の結晶化温度および融解温度である）。融解エンタルピーは３２．６Ｊ／ｇである。
【０１７３】
希薄空気下で攪拌した別の反応器内に、イソホロンジイソシアネート（８０．１ｇ）、ジブチルスズジラウラート（０．５ｇ）、および２，６−ジ−ｔｅｒｔ−ブチル−ｐ−クレゾール（０．５ｇ）を添加し、２０℃に加熱する。滴下漏斗から２−ヒドロキシエチルメタクリレート（４６．９ｇ）を１．５時間〜２時間かけて添加し、温度を３５℃まで上昇させる。混合物を４０℃に加熱し、２時間後にＮＣＯ％は１１．５であった。１２７．１ｇのこのイソシアネート付加生成物を滴下漏斗に移し、ＩＲランプで加熱することにより低粘度に保持する。上記で形成された樹脂（５００ｇ）を１２０℃の反応器内で融解させ、希薄空気下で攪拌しながらイソシアネート付加生成物を１５分間かけて添加する。混合物を更に４０分間反応させ、その後にＮＣＯ％は０．１未満であった。材料をアルミニウム箔上に排出する。材料のＴｇは１３．１℃であり、融点は１０３．６℃であった。融解エンタルピーは０．９Ｊ／ｇである。
【０１７４】
［微粒子組成物の形成方法］
ＰＵ−ｍａを含有しない微粒子組成物については、樹脂成分は、そして熱ラジカル開始剤および／または遅延剤が樹脂成分中に分散または溶解されている場合には樹脂成分および／または遅延剤は、ブレンダー内で混合され、続いて、押出機の最大値の７０〜９０％のトルクに達するようにスクリュー速度を調節して７０℃のＰＲＩＳＭ  ＴＳＥ１６  ＰＣツインスクリューにおいて押出される。押出物を室温まで冷却させ、破壊してチップにする。０．５ｍｍの環状のふるいを備えたＲｅｔｓｃｈ  ＺＭ１００において１８０００ｒｐｍでチップを粉砕し、そしてふるいにかける。粒径が９０μｍ未満のふるい画分を捕集する。
【０１７５】
ＰＵ−ｍａを含む微粒子組成物については、上記のような材料の合成の間に、熱ラジカル開始剤（（ｔＢｕ−ペルオキシベンゾアート）および遅延剤（２，６−ジ−ｔｅｒｔ−ブチル−４−メチルフェノール）を添加する。室温まで冷却してから、材料をブレンダー内で粉砕する。平均粒径は５００μｍ未満である。
【０１７６】
熱ラジカル開始剤が微粒子組成物中にブレンドされる場合、粉砕してふるいにかけた粒子をブレンダーに入れ、熱ラジカル開始剤と混合する。
【０１７７】
［液体組成物の形成方法］
液体組成物の成分を室温で十分に混合する。
【０１７８】
［フィルムの形成方法］
０．８ｍｍ厚のクロム酸アルミニウム（ｃｈｒｏｍａｔｅ  ａｌｕｍｉｎｕｍ）Ｑ−パネル（タイプＡＬＱ−４６）上に微粒子組成物を適用する。樹脂成分としてＰＵ−ｍａを含有するものを除く全ての微粒子組成物を処理済Ｑ−パネル上に適用する。ＰＵ−ｍａは、未処理のＱ−パネル上に形成される。処理済Ｑ−パネルは、Ｌｏｃｔｉｔｅからの１−ＳＴＥＰ  Ｆｒｅｋｏｔｅ（登録商標）離型剤でＱ−パネルを処理し、次にＨｅｒａｅｕｓ  Ｉｎｓｔｒｕｍｅｎｔｓ  ＵＴ６１２０オーブンにおいて１３０℃で１５分間乾燥させることによって形成される。この手順を更に２回、各Ｑ−パネルにつき全部で３回繰り返して、処理済Ｑ−パネルを形成する。
【０１７９】
微粒子組成物および液体組成物を形成したら、フィルムを以下のように調製する。ＥＰＧ−Ｓｐｒｉｎｔ  Ｘコントロールユニットと組み合わせたＷａｇｎｅｒマニュアルガンＰＥＭ−Ｘ１により、微粒子組成物の層をＱ−パネル上にスプレーする。次に、エアブラシガン（モデル：Ｉｗａｔａ  Ｅｃｌｉｐｓｅ  ＨＰ−ＢＣＳボトムフィードエアブラシ）により、室温で特定の微粒子組成物の層にある量の特定の液体組成物を適用する。Ｑ−パネルを鉛直位置に置き、液体組成物を約１０〜２０ｃｍの距離から微粒子組成物上にスプレーする。スプレーの前後にパネルの重量を測定し、適用された液体組成物の量を決定する。以下の表に示される液体組成物のｗｔ％は、Ｑ−パネル上の微粒子組成物および液体組成物の全量に対する液体組成物の量である。
【０１８０】
形成された各層について液体組成物の量（ｗｔ％）を記録する。例えば、表が液体組成物の量について３つの値を示す場合、第１の値は第１の層の値であり、第２の値は、第１の層の上部に直接形成された第２の層の値であり、第３の値は、第２の層の上部に直接形成された第３の層の値である。層の量は、アセトンスポット試験またはＤＭＡの結果に実質的に影響を与えないことが予想される。
【０１８１】
各層の液体組成物の量を報告する際に「ｗｅｔ」が表示されない限り、液体組成物の層の適用の５分後に、表示される温度（以下の表において「Ｔｅｍｐ」と示される）で５分間、Ｑ−パネルをオーブンに入れる。付加的な層が形成される場合、Ｑ−パネルをオーブンから取り出し、既に形成された層の上部に微粒子組成物の付加的な層を形成してから、液体組成物を微粒子組成物上にスプレーする。
【０１８２】
各層の液体組成物の量を報告する際に「ｗｅｔ」が表示されていれば、Ｑ−パネルは、各層の後ではなく最終層が形成された後にだけ、表示される温度でオーブンに入れられる。
【０１８３】
［アセトンスポット試験（ＡＳＴ）］
形成されたフィルムを周囲条件で数日間貯蔵した後、数滴のアセトンをフィルムに付着させ、約１０秒後にアセトンを布で除去する。次に、層を目視検査で評価する。「＋」は、層がＡＳＴにより損なわれないことを示す。「＋／−」は、最上層が損なわれるか、または部分的に拭き取られることを示す。「−」は、層が完全にまたはほぼ完全に拭き取られることを示す。
【０１８４】
［動的機械分析（ＤＭＡ）］
幅約２ｍｍのサンプルを硬化フィルムから打ち抜く。厚さは、較正されたＨｅｉｄｅｎｈａｉｎ厚さ計で測定される。動的機械分析は、ＡＳＴＭ  Ｄ５０２６に従い、ＲＳＡ−ＩＩＩ試験システムを用いて、１Ｈｚの周波数において５℃／分の加熱速度で−１００℃〜２００℃の範囲の温度にわたって実行される。測定の間に、貯蔵弾性率（Ｅ’）、損失弾性率（Ｅ”）およびタンジェントデルタ（ｔａｎδ）が温度の関数として決定される。「ｎ．ｔ．」は試験されないことを意味する。
【０１８５】
［実施例１−微粒子組成物の安定性および硬化特性］
複数の粒子を含む種々の微粒子組成物を形成する。粒子は、非晶質不飽和ポリエステル（ＵＰＥ１０１０）およびビニルエーテル（Ｐ１９００）を含む樹脂成分を含む。反応性不飽和のビニルエーテル基に対するモル比は、おおよそ１：０．５である。微粒子組成物は、樹脂成分中に分散または溶解された熱ラジカル開始剤（Ｔ．Ｒ．Ｉ．）として３．６ｗｔ％のｍＢＰＯを含む。いくつかの実験では、遅延剤として２５０ｐｐｍのヒドロキノンを樹脂成分中に溶解させる。全ての成分を押出により混合する。
【０１８６】
各微粒子組成物の安定性は、表示される時間および表示される温度で微粒子組成物を貯蔵した後の反応エンタルピー（ΔＨｒ）の変化を測定することによって決定される。反応エンタルピーは、微粒子組成物を５℃／分で０から２００℃まで加熱し、ＤＳＣで１００℃を超える硬化発熱を測定することによって測定される。より多くの予備反応を受けた微粒子組成物はより低い反応エンタルピーを有し得る。従って、反応エンタルピーのより大きい低下は、微粒子組成物の安定性の低下を示す。
【０１８７】
結果は表１に示される。
【０１８８】
【表３】
2019521883.tif 000006
【０１８９】
溶解した遅延剤を包含させると、微粒子組成物を７０℃で１日貯蔵したときに、より少ないΔＨｒの低下が得られる。工業規模では、有用な押出機は、本出願において微粒子組成物を形成するために使用される押出機よりも高い温度で動作する。より大きいΔＨｒの低下は、工業用押出機において望ましくないゲル化または前硬化を予測し得る。
【０１９０】
［実施例２−分散または溶解された開始剤を含む硬化系の特性］
種々の微粒子組成物を形成する。粒子は、非晶質不飽和ポリエステル（ＵＰＥ１０１０）およびビニルエーテル（Ｐ１９００）を含む樹脂成分を含む。反応性不飽和のビニルエーテル基に対するモル比は、おおよそ１：０．５である。熱ラジカル開始剤（Ｔ．Ｒ．Ｉ．）としての３．６ｗｔ％のｍＢＰＯは、樹脂成分中に分散または溶解されている（「Ｄ」）か、存在しない（「−」）か、あるいは別の微粒子としてブレンドされている（「Ｂ」）。遅延剤としての２５０ｐｐｍのヒドロキノンは、樹脂成分中に溶解されている（「Ｄ」）か、あるいは存在しない（「−」）。
【０１９１】
試験した液体組成物は、液体組成物の全重量を基準として規定されるｗｔ％の特定の促進剤またはＴＲＩと、残りの部分の液体重合性成分とからなる。フマラートが存在する場合、液体重合性成分を構成する材料は、ビニルエーテル基のフマラート基に対する規定のモル比で存在する。
【０１９２】
既に記載した通りにフィルムを形成する。アセトンスポット試験を実施する。結果は表２に示される。
【０１９３】
【表４】
2019521883.tif 000007
【０１９４】
ＴＲＩが溶解された系はＡＳＴにおいて＋を得るが、その他の点では同一の系は、−を得る。（実施例２．１対比較例２．１）。熱ラジカル開始剤を液体組成物中に配置すると、促進剤が微粒子組成物中にブレンドされた場合（比較例２．５）でも、ＡＳＴにおいて−が得られる（比較例２．４）。
【０１９５】
［実施例３−フィルム特性に対する樹脂重合性基の効果］
種々の微粒子組成物を形成する。熱ラジカル開始剤（Ｔ．Ｒ．Ｉ．）としての３．６ｗｔ％のｍＢＰＯは、樹脂成分中に溶解される（「Ｄ」）か、あるいは別の微粒子としてブレンドされている（「Ｂ」）。遅延剤としての２５０ｐｐｍのヒドロキノンは、押出により樹脂成分中に溶解されている（「Ｄ」）か、あるいは存在しない（「−」）。規定される樹脂成分は、微粒子組成物の残りを構成する。樹脂成分が不飽和ポリエステルおよびビニルエーテルの両方を含む場合、反応性不飽和のビニルエーテル基に対するモル比は、おおよそ規定される通りである。
【０１９６】
試験した液体組成物は、液体組成物の全重量を基準として規定されるｗｔ％の特定の促進剤と、残りの部分の液体重合性成分とからなる。フマラートが存在する場合、液体重合性成分を構成する材料は、ビニルエーテル基のフマラート基に対する規定のモル比で存在する。
【０１９７】
既に記載した通りにフィルムを形成する。アセトンスポット試験を実施する。結果は表３に示される。
【０１９８】
【表５】
2019521883.tif 000008
【０１９９】
官能性樹脂成分を用いる実施例は、非官能性樹脂成分を用いる実施例と比べて、ＡＳＴにおいて優れた性能を示す。
【０２００】
［実施例４−非晶質樹脂成分を含む硬化フィルムの特性］
種々の微粒子組成物を形成する。熱ラジカル開始剤（Ｔ．Ｒ．Ｉ．）としての３．６ｗｔ％のｍＢＰＯおよび遅延剤としての２５０ｐｐｍのヒドロキノンを押出により樹脂成分中に分散または溶解させる。規定される樹脂成分は、微粒子組成物の残りを構成する。樹脂成分が不飽和ポリエステルおよびビニルエーテルの両方を含む場合、反応性不飽和のビニルエーテル基に対するモル比は、おおよそ規定される通りである。
【０２０１】
試験した液体組成物は、液体組成物の全重量を基準として規定されるｗｔ％の特定の促進剤と、残りの部分の液体重合性成分とからなる。フマラートが存在する場合、液体重合性成分を構成する材料は、ビニルエーテル基のフマラート基に対する規定のモル比で存在する。既に記載した通りにフィルムを形成する。実施例４．８および４．９は窒素下で硬化される。アセトンスポット試験およびＤＭＡを実施する。結果は表４．１および表４．２に示される。実施例４．１０および４．１１は、恐らく酸素阻害のためにＡＳＴに不合格であった。これらの系は、窒素下で硬化させればＡＳＴに合格し得ることが予想される。
【０２０２】
【表６】
2019521883.tif 000009
【０２０３】
【表７】
2019521883.tif 000010
【０２０４】
［実施例５−結晶性または半結晶性不飽和ポリエステル樹脂成分のみを有する硬化フィルムの特性］
種々の微粒子組成物を形成する。実施例５．５の場合（ＴＲＩとしての２ｗｔ％のｔＢｕ−ペルオキシベンゾアートおよび遅延剤としての１３０ｐｐｍの２，６−ジ−ｔｅｒｔ−ブチル−４−メチルフェノールを樹脂成分中に溶解させる）を除いて、熱ラジカル開始剤（Ｔ．Ｒ．Ｉ．）としての３．６ｗｔ％のｍＢＰＯおよび遅延剤としての２５０ｐｐｍのヒドロキノンを押出により樹脂成分中に溶解させる。規定される樹脂成分は、微粒子組成物の残りを構成する。樹脂成分が不飽和ポリエステルおよびビニルエーテルの両方を含む場合、反応性不飽和のビニルエーテル基に対するモル比は、おおよそ規定される通りである。
【０２０５】
液体組成物は、単に混合することにより形成される。試験した液体組成物は、液体組成物の全重量を基準として規定されるｗｔ％の特定の促進剤と、残りの部分の液体重合性成分とからなる。フマラートが存在する場合、液体重合性成分を構成する材料は、ビニルエーテル基のフマラート基に対する規定のモル比で存在する。
【０２０６】
既に記載した通りにフィルムを形成する。実施例５．７を窒素下で硬化させた。アセトンスポット試験を実行する。結果は表５に示される。
【０２０７】
【表８】
2019521883.tif 000011
【０２０８】
不飽和半結晶性ポリエステルを含む微粒子組成物の層の上に液体組成物を選択的に分配することによって、ゴム状フィルムを形成することが可能である。
【０２０９】
［例示的な実施形態の付加的な説明］
１）ａ．微粒子組成物の層を形成するステップであって、微粒子組成物が、
ｉ．第１の樹脂（第１の樹脂は第１の樹脂重合性基を含み、第１の樹脂重合性基は、電子吸引性基に直接結合した炭素−炭素二重結合を含む）を含む樹脂成分、
ｉｉ．樹脂成分中に分散または溶解された熱ラジカル開始剤、および
ｉｉｉ．樹脂成分中に分散または溶解された遅延剤
を含む複数の第１の粒子を含む、ステップと、
ｂ．３次元物体の少なくとも一部分の形状に対応するコンピュータデータに従って、微粒子組成物の層の上に液体組成物を選択的に付着させるステップであって、液体組成物が、
ｉ．第１の液体重合性成分（第１の液体重合性成分は第１の液体重合性基を含み、第１の液体重合性基は、第１の樹脂重合性基と（共）重合することができる炭素−炭素二重結合を含む）
を含む、ステップと、
ｃ．任意選択的に、液体組成物が選択的に付着された微粒子組成物の層の複数の位置に電磁放射線を照射するステップと、
ｄ．液体組成物が選択的に付着された微粒子組成物の層の複数の位置において熱ラジカル開始剤を活性化するステップと、
ｅ．ステップａ〜ｄを複数回繰り返して、３次元物体を形成するステップと
を含む、３次元物体の形成方法。
【０２１０】
２）ａ．ｉ．第１の樹脂（第１の樹脂は第１の樹脂重合性基を含み、第１の樹脂重合性基は、電子吸引性基に直接結合した炭素−炭素二重結合を含む）を含む樹脂成分、
ｉｉ．樹脂成分中に分散または溶解された熱ラジカル開始剤、および
ｉｉｉ．樹脂成分中に分散または溶解された遅延剤
を含む複数の第１の粒子を含む微粒子組成物と、
ｂ．ｉ．第１の液体重合性成分（第１の液体重合性成分は第１の液体重合性基を含み、第１の液体重合性基は、第１の樹脂重合性基と（共）重合することができる炭素−炭素二重結合を含む）
を含む液体組成物と
を含む、積層造形プロセスにより物体を形成するための材料のキット。
【０２１１】
３）前述の例示的な実施形態のいずれか１つに従う方法またはキットであって、熱ラジカル開始剤は、熱ラジカル開始剤が活性化温度よりも高いかそれに等しい温度にさらされたときに、２時間以内に第１の樹脂の重合を開始させるのに十分なラジカルを生成し、そして活性化温度は３０℃よりも高い方法またはキット。
【０２１２】
４）前述の例示的な実施形態のいずれか１つに従う方法またはキットであって、遅延剤は、熱ラジカル開始剤により生成されるラジカルに応答して、第１の粒子重合性基の重合の開始を阻害する方法またはキット。
【０２１３】
５）前述の例示的な実施形態のいずれか１つに従う方法またはキットであって、複数の第１の粒子は、ＩＳＯ１３３２０（２００９）に従ってレーザー回折により測定したときに１０〜１００μｍの平均粒径を有する方法またはキット。
【０２１４】
６）前述の例示的な実施形態のいずれか１つに従う方法またはキットであって、複数の第１の粒子は、ＩＳＯ１３３２０（２００９）に従ってレーザー回折により測定したときに３０〜８０μｍの平均粒径を有する方法またはキット。
【０２１５】
７）前述の例示的な実施形態のいずれか１つに従う方法またはキットであって、液体組成物は更に熱ラジカル開始剤の促進剤を含む方法またはキット。
【０２１６】
８）前述の例示的な実施形態のいずれか１つに従う方法またはキットであって、促進剤が熱ラジカル開始剤と接触されると、熱ラジカル開始剤は、促進剤が存在しない場合に熱ラジカル開始剤がラジカルを生成することができる温度よりも低い温度でラジカルを生成することができる方法またはキット。
【０２１７】
９）前述の例示的な実施形態のいずれか１つに従う方法またはキットであって、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、少なくとも１０℃である方法またはキット。
【０２１８】
１０）前述の例示的な実施形態のいずれか１つに従う方法またはキットであって、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、３０℃〜２００℃である方法またはキット。
【０２１９】
１１）前述の例示的な実施形態のいずれか１つに従う方法またはキットであって、熱ラジカル開始剤が促進剤と接触していないときに熱ラジカル開始剤が６分以下の半減期を有する温度と、熱ラジカル開始剤が促進剤と接触しているときに熱ラジカル開始剤が６分以下の半減期を有する温度との間の差は、３０℃〜１００℃である方法またはキット。
【０２２０】
１２）前述の例示的な実施形態のいずれか１つに従う方法またはキットであって、熱ラジカル開始剤が促進剤と接触していないときに熱ラジカル開始剤が６分以下の半減期を有する温度は６０℃以上であり、熱ラジカル開始剤が促進剤と接触しているときに熱ラジカル開始剤が６分以下の半減期を有する温度は５０℃以下である方法またはキット。
【０２２１】
１３）前述の例示的な実施形態のいずれか１つに従う方法またはキットであって、熱ラジカル開始剤が促進剤と接触していないときに熱ラジカル開始剤が６分以下の半減期を有する温度は７０℃以上であり、熱ラジカル開始剤が促進剤と接触しているときに熱ラジカル開始剤が６分以下の半減期を有する温度は４０℃以下である方法またはキット。
【０２２２】
１４）前述の例示的な実施形態のいずれか１つに従う方法またはキットであって、熱ラジカル開始剤が促進剤と接触していないときに熱ラジカル開始剤が６分以下の半減期を有する温度は１００℃以上であり、熱ラジカル開始剤が促進剤と接触しているときに熱ラジカル開始剤が６分以下の半減期を有する温度は５０℃以下である方法またはキット。
【０２２３】
１５）前述の例示的な実施形態のいずれか１つに従う方法またはキットであって、熱ラジカル開始剤が促進剤と接触しているときに熱ラジカル開始剤が６分以下の半減期を有する温度は２０℃〜５０℃である方法またはキット。
【０２２４】
１６）前述の例示的な実施形態のいずれか１つに従う方法またはキットであって、第１の樹脂重合性基は、アクリレート、メタクリレート、フマラート、マレアート、イタコナート、シトラコナート、またはメサコナートを含む方法またはキット。
【０２２５】
１７）前述の例示的な実施形態のいずれか１つに従う方法またはキットであって、第１の樹脂重合性基は、メタクリレート、フマラート、マレアート、またはイタコナートを含む方法またはキット。
【０２２６】
１８）前述の例示的な実施形態のいずれか１つに従う方法またはキットであって、第１の樹脂は骨格を含み、骨格は、ポリ酸およびポリオールの反応生成物を含む方法またはキット。
【０２２７】
１９）前述の例示的な実施形態のいずれか１つに従う方法またはキットであって、第１の樹脂は骨格を含み、骨格は、ポリ酸およびポリオールの反応生成物を含み、ポリ酸は、テレフタル酸、イソフタル酸、またはフタル酸を含む方法またはキット。
【０２２８】
２０）前述の例示的な実施形態のいずれか１つに従う方法またはキットであって、第１の樹脂の骨格の少なくとも２０モル％、少なくとも３０モル％、少なくとも４０モル％、少なくとも５０モル％、少なくとも６０モル％、少なくとも７０モル％、少なくとも７５モル％、少なくとも８０モル％、少なくとも８５モル％、少なくとも９０モル％、少なくとも９５モル％、少なくとも９８モル％、または１００モル％は、ポリ酸およびポリオールの反応生成物を含む方法またはキット。
【０２２９】
２１）前述の例示的な実施形態のいずれか１つに従う方法またはキットであって、第１の樹脂の骨格の少なくとも２０モル％、少なくとも３０モル％、少なくとも４０モル％、少なくとも５０モル％、少なくとも６０モル％、少なくとも７０モル％、少なくとも７５モル％、少なくとも８０モル％、少なくとも８５モル％、少なくとも９０モル％、少なくとも９５モル％、少なくとも９８モル％、または１００モル％は、テレフタル酸およびポリオールの反応生成物を含む方法またはキット。
【０２３０】
２２）前述の例示的な実施形態のいずれか１つに従う方法またはキットであって、第１の樹脂の骨格の最大で１００モル％、最大で９８モル％、最大で９５モル％、最大で９０モル％、最大で８０モル％、最大で７０モル％、または最大で６０モル％は、テレフタル酸およびポリオールの反応生成物を含む方法またはキット。
【０２３１】
２３）前述の例示的な実施形態のいずれか１つに従う方法またはキットであって、微粒子組成物は、４０〜１００ｗｔ％の第１の粒子を含む方法またはキット。
【０２３２】
２４）前述の例示的な実施形態のいずれか１つに従う方法またはキットであって、微粒子組成物は、５０〜９９ｗｔ％の第１の粒子を含む方法またはキット。
【０２３３】
２５）前述の例示的な実施形態のいずれか１つに従う方法またはキットであって、微粒子組成物は更に、流動性改良剤、非反応性充填剤、安定剤、更なる活性有機粒子または着色剤を含む方法またはキット。
【０２３４】
２６）前述の例示的な実施形態のいずれか１つに従う方法またはキットであって、微粒子組成物は更に、１０〜３５ｗｔ％の非反応性充填剤を含む方法またはキット。
【０２３５】
２７）前述の例示的な実施形態のいずれか１つに従う方法またはキットであって、第１の樹脂重合性基の平均数は、少なくとも１、少なくとも１．５、少なくとも２、２に等しい、少なくとも２．０１、少なくとも２．０５、少なくとも２．１０、少なくとも２．１２、少なくとも２．１５、少なくとも２．２０、少なくとも２．３０、少なくとも２．３５、または少なくとも２．４０である方法またはキット。
【０２３６】
２８）前述の例示的な実施形態のいずれか１つに従う方法またはキットであって、第１の樹脂重合性基の平均数は、最大で１０、最大で９、最大で８、最大で７、最大で６、最大で５、最大で５．５、最大で５、最大で４．５、最大で４、最大で３．８０、または最大で３．５０である方法またはキット。
【０２３７】
２９）前述の例示的な実施形態のいずれか１つに従う方法またはキットであって、第１の樹脂はテレケリック型である方法またはキット。
【０２３８】
３０）前述の例示的な実施形態のいずれか１つに従う方法またはキットであって、第１の樹脂はテレケリック型であり、少なくとも２つの第１の樹脂重合性基を末端基として含む方法またはキット。
【０２３９】
３１）前述の例示的な実施形態のいずれか１つに従う方法またはキットであって、第１の樹脂はテレケリック型であり、２〜３個の第１の樹脂重合性基を末端基として含む方法またはキット。
【０２４０】
３２）前述の例示的な実施形態のいずれか１つに従う方法またはキットであって、第１の樹脂はテレケリック型であり、少なくとも２つの第１の樹脂重合性基を末端基として含み、第１の樹脂重合性基は（メタ）アクリレート基を含む方法またはキット。
【０２４１】
３３）前述の例示的な実施形態のいずれか１つに従う方法またはキットであって、第１の樹脂は、少なくとも８００、少なくとも１０００、少なくとも１５００、少なくとも１８００、少なくとも２０００、または少なくとも２３００ＤａのＭｎを有する方法またはキット。
【０２４２】
３４）前述の例示的な実施形態のいずれか１つに従う方法またはキットであって、第１の樹脂は、最大で２００００、最大で１００００、最大で９０００、最大で８０００、最大で７０００、最大で６０００、または最大で５０００ＤａのＭｎを有する。実施形態において、第１の樹脂は、少なくとも２０００Ｄａかつ最大で８０００ＤａのＭｎを有する方法またはキット。
【０２４３】
３５）前述の例示的な実施形態のいずれか１つに従う方法またはキットであって、樹脂成分の各分子中の重合性基の平均数で割った樹脂成分のＭｎは、少なくとも１５０、少なくとも１８０、少なくとも２００、少なくとも２５０、少なくとも３００、少なくとも３５０、少なくとも４００、少なくとも４５０、または少なくとも５００ｇ／ｍｏｌである方法またはキット。
【０２４４】
３６）前述の例示的な実施形態のいずれか１つに従う方法またはキットであって、樹脂成分の各分子中の重合性基の平均数で割った樹脂成分のＭｎは、最大で３０００、最大で２０００、最大で１５００、最大で１３００、最大で１２００、最大で１１００、最大で１０００、最大で９００、最大で８５０、最大で８００ｇ／ｍｏｌである方法またはキット。
【０２４５】
３７）前述の例示的な実施形態のいずれか１つに従う方法またはキットであって、第１の樹脂は非晶質であり、少なくとも２０、少なくとも２５、少なくとも３０、少なくとも４０、少なくとも４５、または少なくとも５０℃のガラス転移温度（Ｔｇ）を有する方法またはキット。
【０２４６】
３８）前述の例示的な実施形態のいずれか１つに従う方法またはキットであって、第１の樹脂は非晶質であり、最大で１２０、最大で１１０、最大で１００、最大で９０、最大で８０、最大で７５、最大で７０、最大で６５、または最大で６０℃のガラス転移温度（Ｔｇ）を有する方法またはキット。
【０２４７】
３９）前述の例示的な実施形態のいずれか１つに従う方法またはキットであって、第１の樹脂は結晶性であり、少なくとも−７０、少なくとも−５０、少なくとも−４０、少なくとも−３５、少なくとも−２０、少なくとも−１０、少なくとも０、少なくとも１０、または少なくとも２０℃のガラス転移温度（Ｔｇ）を有する方法またはキット。
【０２４８】
４０）前述の例示的な実施形態のいずれか１つに従う方法またはキットであって、第１の樹脂は結晶性であり、最大で１２０、最大で１１０、最大で１００、最大で９０、最大で８０、最大で７５、最大で７０、最大で６０、または最大で５０℃のガラス転移温度（Ｔｇ）を有する方法またはキット。
【０２４９】
４１）前述の例示的な実施形態のいずれか１つに従う方法またはキットであって、第１の樹脂は結晶性であり、少なくとも３０、少なくとも４０、少なくとも５０、または少なくとも６０℃の融解温度（Ｔｍ）を有する方法またはキット。
【０２５０】
４２）前述の例示的な実施形態のいずれか１つに従う方法またはキットであって、第１の樹脂は結晶性であり、最大で２００、最大で１８０、最大で１６０、最大で１４０、最大で１３０、最大で１２０、または最大で１１０℃の融解温度（Ｔｍ）を有する方法またはキット。
【０２５１】
４３）前述の例示的な実施形態のいずれか１つに従う方法またはキットであって、樹脂成分は更に第２の樹脂を含み、第２の樹脂は第２の樹脂重合性基を含み、第２の樹脂重合性基は、電子供与性基に直接結合した炭素−炭素二重結合を含む方法またはキット。
【０２５２】
４４）前述の例示的な実施形態のいずれか１つに従う方法またはキットであって、樹脂成分は、電子供与性基に直接結合した炭素−炭素二重結合を含む結晶性樹脂と、電子吸引性基に直接結合した炭素−炭素二重結合を含む非晶質樹脂とを含む方法またはキット。
【０２５３】
４５）前述の例示的な実施形態のいずれか１つに従う方法またはキットであって、樹脂成分は、２０〜１２０℃のＴｇを有する非晶質樹脂のみを含む方法またはキット。
【０２５４】
４６）前述の例示的な実施形態のいずれか１つに従う方法またはキットであって、樹脂成分は、４０〜１２０℃の融解温度を有する１つまたは複数の結晶性樹脂を含む方法またはキット。
【０２５５】
４７）前述の例示的な実施形態のいずれか１つに従う方法またはキットであって、樹脂成分は、少なくとも４０℃の融解温度を有する結晶性ビニルエーテルを含む方法またはキット。
【０２５６】
４８）前述の例示的な実施形態のいずれか１つに従う方法またはキットであって、微粒子組成物が液体組成物と接触しているときに、樹脂成分は、熱ラジカル開始剤の活性化温度よりも低いかそれに等しい融解温度を有する樹脂を含む方法またはキット。
【０２５７】
４９）前述の例示的な実施形態のいずれか１つに従う方法またはキットであって、第２の樹脂重合性基はビニルエーテルを含む方法またはキット。
【０２５８】
５０）前述の例示的な実施形態のいずれか１つに従う方法またはキットであって、第２の樹脂はモノビニルエーテルを含む方法またはキット。
【０２５９】
５１）前述の例示的な実施形態のいずれか１つに従う方法またはキットであって、第２の樹脂はジビニルエーテルを含む方法またはキット。
【０２６０】
５２）前述の例示的な実施形態のいずれか１つに従う方法またはキットであって、樹脂成分は、１０００〜５０００ｇ／ｍｏｌの数平均分子量（Ｍｎ）を有する１つまたは複数の樹脂を含む方法またはキット。
【０２６１】
５３）前述の例示的な実施形態のいずれか１つに従う方法またはキットであって、第１の液体重合性基は、アクリレート基、メタクリレート基、または電子供与性基に直接結合した炭素−炭素二重結合を含む方法またはキット。
【０２６２】
５４）前述の例示的な実施形態のいずれか１つに従う方法またはキットであって、第１の液体重合性基はビニルエーテル、ビニルエステル、またはビニルアミンを含む方法またはキット。
【０２６３】
５５）前述の例示的な実施形態のいずれか１つに従う方法またはキットであって、第１の液体重合性基はビニルエーテルを含む方法またはキット。
【０２６４】
５６）前述の例示的な実施形態のいずれか１つに従う方法またはキットであって、液体組成物は第２の液体重合性成分を更に含み、第２の液体重合性成分は第２の液体重合性基を含み、第２の液体重合性基は、電子吸引性基に直接結合した炭素−炭素二重結合を含む方法またはキット。
【０２６５】
５７）前述の例示的な実施形態のいずれか１つに従う方法またはキットであって、第２の液体重合性基は、第１の液体重合性基と（共）重合することができる方法またはキット。
【０２６６】
５８）前述の例示的な実施形態のいずれか１つに従う方法またはキットであって、第２の液体重合性基は、第１の樹脂重合性基および／または第２の樹脂重合性基（存在する場合）と（共）重合することができる方法またはキット。
【０２６７】
５９）前述の例示的な実施形態のいずれか１つに従う方法またはキットであって、第１の樹脂重合性基は（メタ）アクリレートを含み、第１の液体重合性基は（メタ）アクリレートを含む方法またはキット。
【０２６８】
６０）前述の例示的な実施形態のいずれか１つに従う方法またはキットであって、第１の樹脂はポリエステル（メタ）アクリレートを含み、第１の樹脂重合性基は（メタ）アクリレートを含み、第１の液体重合性基は（メタ）アクリレートを含む方法またはキット。
【０２６９】
６１）前述の例示的な実施形態のいずれか１つに従う方法またはキットであって、第１の樹脂は不飽和ポリエステルを含み、第１の液体重合性基はビニルエーテルである方法またはキット。
【０２７０】
６２）前述の例示的な実施形態のいずれか１つに従う方法またはキットであって、樹脂重合性基はアクリレートを含み、第１の液体重合性基はビニルエーテルを含み、そして第２の液体重合性基はフマラートを含む方法またはキット。
【０２７１】
６３）前述の例示的な実施形態のいずれか１つに従う方法またはキットであって、樹脂成分は第１の樹脂および第２の樹脂を含み、第２の樹脂は第２の樹脂重合性基を含み、第１の樹脂は不飽和ポリエステルを含み、第２の樹脂重合性基はビニルエーテルを含み、液体重合性基はビニルエーテルを含む方法またはキット。
【０２７２】
６４）前述の例示的な実施形態のいずれか１つに従う方法またはキットであって、樹脂成分は第１の樹脂および第２の樹脂を含み、第２の樹脂は第２の樹脂重合性基を含み、第１の樹脂は不飽和ポリエステルを含み、第２の樹脂重合性基はビニルエーテルを含み、液体組成物は、第２の液体重合性基を含む第２の液体重合性成分を含み、第１の液体重合性基はビニルエーテルを含み、第２の液体重合性基はフマラートを含む方法またはキット。
【０２７３】
６５）前述の例示的な実施形態のいずれか１つに従う方法またはキットであって、樹脂成分は第１の樹脂および第２の樹脂を含み、第２の樹脂は第２の樹脂重合性基を含み、第１の樹脂は第２の樹脂と共重合することができない方法またはキット。
【０２７４】
６６）前述の例示的な実施形態のいずれか１つに従う方法またはキットであって、樹脂成分は第１の樹脂および第２の樹脂を含み、第２の樹脂は第２の樹脂重合性基を含み、第１の樹脂は第２の樹脂と共重合することができず、第２の樹脂重合性基はエポキシを含む方法またはキット。
【０２７５】
６７）前述の例示的な実施形態のいずれか１つに従う方法またはキットであって、樹脂成分は更に、第２の樹脂重合性基を含む第２の樹脂を含み、第１の樹脂重合性基は（メタ）アクリレートであり、第２の樹脂重合性基はエポキシを含む方法またはキット。
【０２７６】
６８）前述の例示的な実施形態のいずれか１つに従う方法またはキットであって、第２の液体重合性基は、アクリレート、メタクリレート、フマラート、マレアート、またはイタコナートを含む方法またはキット。
【０２７７】
６９）前述の例示的な実施形態のいずれか１つに従う方法またはキットであって、第２の液体重合性基は、フマラートまたはイタコナートを含む方法またはキット。
【０２７８】
７０）前述の例示的な実施形態のいずれか１つに従う方法またはキットであって、液体組成物は更に、第２の液体重合性基を含む第２の液体重合性成分を含み、第２の液体重合性基は、第１の液体重合性基と（共）重合することができない方法またはキット。
【０２７９】
７１）前述の例示的な実施形態のいずれか１つに従う方法またはキットであって、液体組成物は更に、第２の液体重合性基を含む第２の液体重合性成分を含み、第２の液体重合性基は、エポキシまたはオキセタンを含む方法またはキット。
【０２８０】
７２）前述の例示的な実施形態のいずれか１つに従う方法またはキットであって、熱ラジカル開始剤は過酸化物を含む方法またはキット。
【０２８１】
７３）前述の例示的な実施形態のいずれか１つに従う方法またはキットであって、熱ラジカル開始剤は、過無水物、ペルエステル、ペルエーテル、ペルカーボネート、またはヒドロペルオキシドを含む方法またはキット。
【０２８２】
７４）前述の例示的な実施形態のいずれか１つに従う方法またはキットであって、熱ラジカル開始剤は、過無水物、ペルエステル、またはペルカーボネートを含む方法またはキット。
【０２８３】
７５）前述の例示的な実施形態のいずれか１つに従う方法またはキットであって、促進剤は芳香族第３級アミンを含む方法またはキット。
【０２８４】
７６）前述の例示的な実施形態のいずれか１つに従う方法またはキットであって、芳香族第３級アミンは、Ｎ’Ｎ’ジアルキル芳香族アミン、芳香族環に直接結合した電子供与性基を含む芳香族第３級アミン、または第３級アミンに結合したβ−ヒドロキシアルキルを含む芳香族第３級アミンを含む方法またはキット。
【０２８５】
７７）前述の例示的な実施形態のいずれか１つに従う方法またはキットであって、芳香族第３級アミンはジイソプロパノール−ｐ−トルイジンを含む方法またはキット。
【０２８６】
７８）前述の例示的な実施形態のいずれか１つに従う方法またはキットであって、遅延剤はフェノール化合物を含む方法またはキット。
【０２８７】
７９）前述の例示的な実施形態のいずれか１つに従う方法またはキットであって、遅延剤は２−メチルヒドロキノンまたは２−ｔ−ブチルヒドロキノンを含む方法またはキット。
【０２８８】
８０）前述の例示的な実施形態のいずれか１つに従う方法またはキットであって、液体組成物は更に液体ラジカル開始剤を含む方法またはキット。
【０２８９】
８１）前述の例示的な実施形態のいずれか１つに従う方法またはキットであって、液体ラジカル開始剤は熱ラジカル開始剤またはラジカル光開始剤を含む方法またはキット。
【０２９０】
８２）前述の例示的な実施形態のいずれか１つに従う方法またはキットであって、液体ラジカル開始剤は、熱ラジカル開始剤を含む方法またはキット。
【０２９１】
８３）前述の例示的な実施形態のいずれか１つに従う方法またはキットであって、液体ラジカル開始剤は、ラジカル光開始剤を含む方法またはキット。
【０２９２】
８４）前述の例示的な実施形態のいずれか１つに従う方法またはキットであって、複数の第１の粒子は更に、１０００〜２０，０００ｇ／ｍｏｌの数平均分子量を有する非反応性ポリマーを含む方法またはキット。
【０２９３】
８５）前述の例示的な実施形態のいずれか１つに従う方法またはキットであって、促進剤は遷移金属触媒を含む方法またはキット。
【０２９４】
８６）前述の例示的な実施形態のいずれか１つに従う方法またはキットであって、遷移金属触媒は、遷移金属塩または遷移金属錯体を含む方法またはキット。
【０２９５】
８７）前述の例示的な実施形態のいずれか１つに従う方法またはキットであって、遷移金属触媒はＣｏ、Ｍｎ、Ｃｕ、Ｆｅ、Ｖ、またはＴｉを含む方法またはキット。
【０２９６】
８８）前述の例示的な実施形態のいずれか１つに従う方法またはキットであって、液体組成物は更に可塑剤を含む方法またはキット。
【０２９７】
８９）前述の例示的な実施形態のいずれか１つに従う方法またはキットであって、液体組成物は更に可塑剤を含み、可塑剤はポリアルキレンエーテルを含む方法またはキット。
【０２９８】
９０）前述の例示的な実施形態のいずれか１つの方法であって、液体組成物は、３次元物体の一部分を表す複数のボクセルに従って、微粒子組成物の層の上に選択的に分配される方法。
【０２９９】
９１）前述の例示的な実施形態のいずれか１つに従う方法であって、ボクセル当たりのビニルエーテル基のフマラートおよびマレアート基に対するモル比は、５：１〜１：５である方法。
【０３００】
９２）前述の例示的な実施形態のいずれか１つに従う方法であって、ボクセル当たりのビニルエーテル基のフマラートおよびマレアート基に対するモル比は、１．５：１〜１：１．５である方法。
【０３０１】
９３）前述の例示的な実施形態のいずれか１つに従う方法であって、液体組成物は、ボクセル当たりのビニルエーテル基のフマラートおよびマレアート基に対するモル比は、１．１：１〜１：１．１である方法。
【０３０２】
９４）前述の例示的な実施形態のいずれか１つに従う方法であって、液体組成物は、ボクセル当たりのメタクリレート基対ビニルエーテル基対フマラートおよびマレアート基のモル比は、４．５：２．５：１〜３．５：１．５：１である方法。
【０３０３】
９５）前述の例示的な実施形態のいずれか１つに従う方法であって、液体組成物は、ボクセル当たりの微粒子組成物の重量の液体組成物の重量に対する比は、３０：７０〜７０：３０である方法。
【０３０４】
９６）前述の例示的な実施形態のいずれか１つに従う方法であって、ボクセル当たりの微粒子組成物の重量の液体組成物の重量に対する比は、９５：５〜５０：５０である方法。
【０３０５】
９７）前述の例示的な実施形態のいずれか１つに従う方法またはキットであって、熱ラジカル開始剤の活性化温度は４０℃よりも高い方法またはキット。
【０３０６】
９８）前述の例示的な実施形態のいずれか１つに従う方法またはキットであって、熱ラジカル開始剤の活性化温度は５０℃よりも高い方法またはキット。
【０３０７】
９９）前述の例示的な実施形態のいずれか１つに従う方法またはキットであって、微粒子組成物は更に、更なる樹脂成分を含むと共に更なる樹脂成分中に分散または溶解された熱ラジカル開始剤を持たない複数の第２の粒子を含み、更なる樹脂成分は樹脂成分と同一または異なっており、更なる樹脂成分は、樹脂成分と（共）重合することができる方法またはキット。
【０３０８】
１００）前述の例示的な実施形態のいずれか１つの方法またはキットであって、微粒子組成物は更に、樹脂成分とは異なり、かつ樹脂成分と（共）重合することができない更なる樹脂成分を含む複数の第２の粒子を含み、更なる熱開始剤は、更なる樹脂成分の重合を開始させるために更なる樹脂成分中に分散または溶解される方法またはキット。
【０３０９】
１０１）前述の例示的な実施形態のいずれか１つの方法またはキットであって、微粒子組成物は更に、樹脂成分とは異なり、かつ樹脂成分と（共）重合することができない更なる樹脂成分を含む複数の第２の粒子を含み、更なる熱開始剤は、更なる樹脂成分の重合を開始させるために更なる樹脂成分中に分散または溶解される方法またはキット。
【０３１０】
１０２）前述の例示的な実施形態のいずれか１つに従う方法であって、熱ラジカル開始剤は、液体組成物が選択的に付着された微粒子組成物の層の複数の位置に電磁放射線を照射することにより、局所温度を一時的に活性化温度またはそれ以上に上昇させることによって活性化される方法。
【０３１１】
１０３）前述の例示的な実施形態のいずれか１つに従う方法であって、液体組成物は更に促進剤を含み、微粒子組成物は乾燥温度を有し、乾燥温度は微粒子組成物の層の表面における温度であり、そして液体組成物が微粒子組成物と接触すると、熱ラジカル開始剤の活性化温度が低下して乾燥温度よりも低くなり、それにより、熱ラジカル開始剤の活性化が起こる方法。
【０３１２】
１０４）前述の例示的な実施形態のいずれか１つに従う方法であって、液体組成物が選択的に付着された微粒子組成物の層の複数の位置において第１の樹脂を融解させることを更に含む方法。
【０３１３】
１０５）前述の例示的な実施形態のいずれか１つに従う方法であって、熱ラジカル開始剤を活性化させる前に液体組成物が選択的に付着された微粒子組成物の層の複数の位置において第１の樹脂を融解させることを更に含む方法。
【０３１４】
１０６）前述の例示的な実施形態のいずれか１つに従う方法であって、熱ラジカル開始剤の活性化と同時に液体組成物が選択的に付着された微粒子組成物の層の複数の位置において第１の樹脂を融解させることを更に含む方法。
【０３１５】
１０７）前述の例示的な実施形態のいずれか１つに従う方法であって、第１の樹脂は、微粒子組成物が液体組成物と接触しているときに乾燥温度よりも低いかそれに等しい温度で融解するが、微粒子組成物が液体組成物と接触していないときには乾燥温度で融解しない方法。
【０３１６】
１０８）前述の例示的な実施形態のいずれか１つに従う方法であって、液体組成物が選択的に付着された微粒子組成物の層の複数の位置において第１の樹脂を融解させることを更に含み、そして融解は、第１の樹脂が液体組成物と接触すると第１の樹脂の融点が低下されるように、結晶性または半結晶性である第１の樹脂の使用により達成される方法。
【０３１７】
１０９）前述の例示的な実施形態のいずれか１つに従う方法であって、液体組成物が選択的に付着された微粒子組成物の層の複数の位置において第１の樹脂を融解させることを更に含み、そして融解は、液体組成物が選択的に付着された微粒子組成物の層の複数の位置の局所温度を電磁放射線の適用により上昇させることによって達成される方法。
【０３１８】
１１０）前述の例示的な実施形態のいずれか１つに従う方法であって、電磁放射線は、液体組成物が選択的に付着された微粒子組成物の層の実質的に全ての位置に照射される方法。
【０３１９】
１１１）前述の例示的な実施形態のいずれか１つに従う方法であって、電磁放射線は、液体組成物が選択的に付着された微粒子組成物の層の全ての位置に照射される方法。
【０３２０】
１１２）前述の例示的な実施形態のいずれか１つの方法であって、液体組成物は吸収剤を更に含み、液体組成物が選択的に付着された微粒子組成物の層の複数の位置に電磁放射線を任意選択的に照射するステップが実行される方法。
【０３２１】
１１３）前述の例示的な実施形態のいずれか１つの方法であって、微粒子組成物上に阻害剤を選択的に付着させるステップを更に含む方法。
【０３２２】
１１４）前述の例示的な実施形態のいずれか１つの方法であって、微粒子組成物上に阻害剤を選択的に付着させるステップを更に含み、阻害剤は、遅延剤、反射剤、またはバリアである方法。
【０３２３】
１１５）前述の実施形態のいずれか１つの方法またはキットから形成された３次元物体。
【０３２４】
１１６）ａ．前述の実施形態のいずれか１つの方法によりモールドを形成するステップと、
ｂ．モールドを用いて３次元物体を形成するステップと
を含む、３次元物体の形成方法。
【０３２５】
１１７）ａ．前述の実施形態のいずれか１つの方法により形成されたモールドを提供するステップと、
ｂ．モールドを用いて３次元物体を形成するステップと
を含む、３次元物体の形成方法。
【０３２６】
１１８）前述の例示的な実施形態のいずれか１つの方法であって、ステップｃが実行される方法。
【０３２７】
１１９）前述の例示的な実施形態のいずれか１つの方法であって、ステップｃが実行され、電磁放射線は、赤外光、ＵＶ光、３４０〜４１５ｎｍの波長を有する電磁放射線、および／または７００〜１５００ｎｍの波長を有する電磁放射線を含む方法。
【０３２８】
本発明を説明する文脈（特に、以下の特許請求の範囲の文脈）における「ａ」および「ａｎ」および「ｔｈｅ」という用語ならびに同様の指示対象の使用は、本明細書において他に記載されない限り、または文脈と明らかに矛盾しない限り、単数および複数の両方を包含すると解釈されるべきである。「含む（ｃｏｍｐｒｉｓｉｎｇ）」、「有する（ｈａｖｉｎｇ）」、「含む（ｉｎｃｌｕｄｉｎｇ）」および「含有する（ｃｏｎｔａｉｎｉｎｇ）」という用語は、他に言及されない限り、制約のない（ｏｐｅｎ−ｅｎｄｅｄ）用語（すなわち、「を含むが、これらに限定されない」ことを意味する）と解釈されるべきである。本明細書における値の範囲の記述は、本明細書において他に記載されない限り、単に、その範囲内に含まれるそれぞれの別個の値を個々に示すことの簡略化された方法としての役割を果たすことが意図され、それぞれの別個の値は、それが本明細書において個々に記述されているかのように本明細書中に援用される。本明細書に提供される任意のおよび全ての例、または例示的な言語（例えば、「など（ｓｕｃｈ  ａｓ）」）の使用は、単に本発明をより良く明らかにすることが意図され、他に請求されない限り、本発明の範囲に限定を与えるものではない。本明細書中のどの言語も、特許請求されていない任意の要素が本発明の実施に必須であることを示すと解釈されてはならない。
【０３２９】
本発明の好ましい実施形態は、本発明者らによって知られている本発明を実行するための最良の形態を含めて、本明細書中に記載されている。これらの好ましい実施形態の変形は、前述の説明を読めば、当業者には明らかになり得る。本発明者らは、当業者がこのような変形を必要に応じて使用することを予想し、そして本発明者らは、本発明が、本明細書中に具体的に記載されたものとは違って実施されることを意図する。従って、本発明は、適用可能な法により認められるように特許請求の範囲に記載される主題の全ての修正および等価物を含む。本発明の実施形態として特定の任意選択的な特徴が記載されるが、具体的に示されない限り、あるいは物理的に不可能でない限り、本記載はこれらの実施形態の全ての組合せを包含し、具体的に開示することを意味する。
【国際調査報告】
2019521883.tif 000012
2019521883.tif 000013